(57)【特許請求の範囲】
【請求項１】
インクジェット記録用インク組成物であって、
少なくとも、色材と、樹脂と、下記一般式（１）で表される溶剤と、を含有し、
前記溶剤に由来する不純物の含有量が前記溶剤全量中０．５質量％未満であるインク組成物。
Ｒ１−（ＯＲ２）ｎ−Ｏ−Ｒ３            （１）
ｎ：１以上４以下の整数、
Ｒ１：炭素数１以上８以下の分岐してもよいアルキル基
Ｒ２：炭素数１以上４以下の分岐してもよいアルキレン基
Ｒ３：水素又は炭素数１以上４以下の分岐してもよいアルキル基
【請求項２】
前記溶剤に由来する不純物が前記溶剤の多量体、前記溶剤の副反応物及び前記溶剤の分解物からなる群より選ばれる少なくとも１種以上である請求項１に記載のインク組成物。
【請求項３】
沸点が３００℃超の前記不純物の含有量が、前記溶剤全量中０．１質量％未満である請求項１又は２に記載のインク組成物。
【請求項４】
沸点が１５０℃未満の前記不純物の含有量が、前記溶剤全量中０．１質量％未満である請求項１から３のいずれかに記載のインク組成物。
【請求項５】
請求項１から４のいずれかに記載のインク組成物が更に水を含有し、
前記樹脂の少なくとも一部を樹脂エマルジョンとして含有する、水性インクジェット記録用インク組成物。
【請求項６】
請求項１から４のいずれかに記載のインク組成物が水を含有しない、油性インクジェット記録用インク組成物。
【請求項７】
請求項１から６のいずれかに記載のインク組成物を、インクジェット方式にて記録媒体の表面に吐出するインクジェット記録方法。
【請求項８】
請求項１から６のいずれかに記載のインク組成物を、インクジェット方式にて記録媒体の表面に吐出する工程を含む、印刷物の製造方法。
【発明の詳細な説明】
【技術分野】
【０００１】
本発明は、インクジェットヘッド及びインクジェット記録装置の部材適性が良好でメンテナンス性に優れ、吐出安定性、印刷物の乾燥性、耐ブロッキング性が良好で、低臭気である、優れたインク組成物及びそれを用いたインクジェット記録方法に関する。
【背景技術】
【０００２】
インクジェット記録方式は、非常に微細なインクジェットヘッドノズルからインク液滴を紙等の記録媒体に直接吐出し、付着させて文字や画像を得る記録方式である。この記録方式は、小型化、高速化、低騒音化、省電力化、カラー化が容易であり、しかも記録媒体に対して非接触印刷が可能であることから、家庭用途のみならず、オフィス用途、商業印刷用途にまで適用範囲が拡大している。
【０００３】
インクジェット記録方式に用いられるインクジェットインクとして、例えば、水を主成分とした水性インクジェットインクや、有機溶剤を主成分とした油性インクジェットインクを挙げることができる。
【０００４】
具体的には、インクジェットインクの保存安定性や印刷安定性、インキ膜の耐性に優れた油性及び水性インクジェットインクとして、所定のアルキレングリコールアルキルエーテルを溶剤として含有したインクジェットインクが特許文献１及び特許文献２に開示されている。
【先行技術文献】
【特許文献】
【０００５】
【特許文献１】特開２０１４−０５１６０５号公報
【特許文献２】特開２０１２−０５７０４３号公報
【特許文献３】特開平３−２２０１４４号公報
【発明の概要】
【発明が解決しようとする課題】
【０００６】
近年のインクジェット技術の進歩により、インクジェットヘッドのノズル及び内部構造の高密度化、超微細化が更に進み、より高精細な画像を印刷するために、インクジェットインクへの要求が更に厳しくなっている。具体的には、インクジェットヘッド及びインクジェット記録装置の部材適性、メンテナンス性、吐出安定性、印刷物の乾燥性、耐ブロッキング性、臭気の低減等が更に強く求められるようになっている。
【０００７】
特許文献１及び特許文献２のアルキレングリコールアルキルエーテルを溶剤として含有したインクジェットインクはすでに開示されている。しかしながら、アルキレングリコールアルキルエーテルは製造の過程で不純物が発生しやすい。例えば、特許文献３のアルキレングリコールアルキルエーテルの製造では、得られるアルキレングリコールアルキルエーテルの含有量は９０％程度となっており、製造の際に多量体や副反応物、分解物等の不純物が発生しやすいことが開示されている。
【０００８】
本発明者らの見解によれば、インク組成物に含有される溶剤の不純物によっては、近年のインクジェットインクに求められる性能を必ずしも満たすことができないことが見出された。特に、溶剤に高沸点成分の不純物が含有された場合、インクジェットインクの乾燥性が低下し、印刷面にベタツキやタックが発生する。又、溶剤に低沸点成分の不純物が含有された場合、インクジェットインクから臭気が発生し、更にインクジェットヘッド等のプリンター部材に使用されているプラスチックや接着剤に対して溶解や膨潤等の不具合が発生する場合がある。又、不純物自体が高沸点又は低沸点のものではない場合であっても、本来の溶剤の純度が低いことによって、近年のインクジェット記録方式に求められる上記の性能を満たすことができなくなることもある。
【０００９】
本発明は、上記事情に鑑みてなされたものであって、インクジェットヘッド及びインクジェット記録装置の部材適性が良好でメンテナンス性に優れ、吐出安定性、印刷物の乾燥性、耐ブロッキング性が良好で、低臭気である、インクジェット記録用インク組成物を提供することである。
【課題を解決するための手段】
【００１０】
本発明者は、上記課題を解決するために、鋭意研究を重ねたところ、溶剤としてアルキレングリコールアルキルエーテルを用いたインクジェット記録用インク組成物において、アルキレングリコールアルキルエーテルに由来する不純物の含有量が低減されたインク組成物であれば上記課題を解決することができることを見出し、本発明を完成するに至った。
【００１１】
（１）インクジェット記録用インク組成物であって、少なくとも、色材と、樹脂と、下記一般式（１）で表される溶剤と、を含有し、前記溶剤に由来する不純物の含有量が前記溶剤全量中０．５質量％未満であるインク組成物。
Ｒ１−（ＯＲ２）ｎ−Ｏ−Ｒ３            （１）
ｎ：１以上４以下の整数、
Ｒ１：炭素数１以上８以下の分岐してもよいアルキル基
Ｒ２：炭素数１以上４以下の分岐してもよいアルキレン基
Ｒ３：水素又は炭素数１以上４以下の分岐してもよいアルキル基
【００１２】
（２）前記溶剤に由来する不純物が前記溶剤の多量体、前記溶剤の副反応物及び前記溶剤の分解物からなる群より選ばれる少なくとも１種以上である請求項１に記載のインク組成物。
【００１３】
（３）沸点が３００℃超の前記不純物の含有量が、前記溶剤全量中０．１質量％未満である（１）又は（２）に記載のインク組成物。
【００１４】
（４）沸点が１５０℃未満の前記不純物の含有量が、前記溶剤全量中０．１質量％未満である（１）から（３）のいずれかに記載のインク組成物。
【００１５】
（５）（１）から（４）のいずれかに記載のインク組成物が更に水を含有し、前記樹脂の少なくとも一部を樹脂エマルジョンとして含有する、水性インクジェット記録用インク組成物。
【００１６】
（６）（１）から（４）のいずれかに記載のインク組成物が水を含有しない、油性インクジェット記録用インク組成物。
【００１７】
（７）（１）から（６）のいずれかに記載のインク組成物を、インクジェット方式にて記録媒体の表面に吐出するインクジェット記録方法。
【００１８】
（８）（１）から（６）のいずれかに記載のインク組成物を、インクジェット方式にて記録媒体の表面に吐出する工程を含む、印刷物の製造方法。
【発明の効果】
【００１９】
本発明においては、インクジェットヘッド及びインクジェット記録装置の部材適性が良好でメンテナンス性に優れ、吐出安定性、印刷物の乾燥性、耐ブロッキング性が良好で、低臭気である、優れたインク組成物を提供することができる。
【発明を実施するための形態】
【００２０】
以下、本発明の具体的な実施形態について、詳細に説明するが、本発明は、以下の実施形態に何ら限定されるものではなく、本発明の目的の範囲内において、適宜変更を加えて実施することができる。
【００２１】
＜インク組成物＞
本発明のインクジェット記録用インク組成物は、少なくとも、色材と、樹脂と、下記一般式（１）で表される溶剤と、を含有するインク組成物である。以下、本発明のインクジェット記録用インク組成物に含有される一般式（１）で表される溶剤、色材、その他の添加剤について説明する。尚、本発明のインクジェット記録用インク組成物に含有される、下記一般式（１）で表される溶剤の含有量、樹脂、その他の添加剤である界面活性剤、インク組成物の調製方法、インク組成物を用いた記録方法については、後述する水性インクジェット記録用インク組成物と油性インクジェット記録用インク組成物それぞれの各実施形態で説明する。
【００２２】
［一般式（１）で表される溶剤］
本発明に関する一般式（１）で表される溶剤とは、下記一般式（１）で表されるアルキレングリコールアルキルエーテルである。
【００２３】
Ｒ１−（ＯＲ２）ｎ−Ｏ−Ｒ３            （１）
ｎ：１以上４以下の整数、
Ｒ１：炭素数１以上８以下の分岐してもよいアルキル基
Ｒ２：炭素数１以上４以下の分岐してもよいアルキレン基
Ｒ３：水素又は炭素数１以上４以下の分岐してもよいアルキル基
【００２４】
又、本発明に関する一般式（１）で表される溶剤は、当該溶剤に由来する不純物の含有量が一般式（１）で表される溶剤全量中０．５質量％未満である。一般式（１）で表される溶剤の不純物の含有量が溶剤全量中０．５質量％未満とすることで、近年のインクジェット記録方式に求められる上記の要求を同時に満たすインクジェット記録用インク組成物とすることができる。尚、本明細書において、「一般式（１）で表される溶剤に由来する不純物」とは、一般式（１）で表される溶剤の製造時に発生した不純物を意味し、不純物の含有量とは、インク組成物に含有される溶剤全体に対する含有量ではなく、一般式（１）で表される溶剤中の不純物の含有量を意味する。
【００２５】
一般式（１）で表される溶剤は、製造の際に多量体や副反応物、分解物等の不純物が発生しやすく、その不純物を取り除くための精製には工程や時間が多くかかるため高コストとなるため、一般式（１）で表される溶剤の純度を９９．５質量％以上（不純物の含有量が一般式（１）で表される溶剤全量中０．５質量％未満）の高純度にするような精製は一般的には行われていない。一般に市販されている一般式（１）で表される溶剤の純度は、例えば、ジエチレングリコールエチルメチルエーテル（和光純薬工業株式会社製の和光特級）では規格値として、９８．０質量％以上（不純物の含有量が２．０質量％未満）、トリエチレングリコールジメチルエーテル（和光純薬工業株式会社製の和光一級）では規格値として、９７．０質量％以上（不純物の含有量が３．０質量％未満）である。しかしながら、本発明者によって、一般に市販され、使用されている一般式（１）で表される溶剤の不純物の含有量は、実際には、一般式（１）で表される溶剤全量中０．６質量％以上２．０質量％以下程度であることがガスクロマトグラフィーによる溶剤組成分析によって確認されており、一般に市販され、使用されている一般式（１）で表される溶剤の不純物の含有量は、一般式（１）で表される溶剤全量中０．５質量％を上回るものである。
【００２６】
しかしながら、本発明者らの見解によれば、一般式（１）で表される溶剤に含有される不純物によっては、求められる要求を必ずしも満たすことができなくなる場合がある。例えば、溶剤に高沸点成分の不純物が含有された場合、インクジェット記録用インク組成物の乾燥性が低下し、印刷面にベタツキやタックが発生する。又、溶剤に低沸点成分の不純物が含有された場合、インクジェット記録用インク組成物の臭気が強くなったり、インクジェットヘッド及びインクジェット記録装置の部材に不具合が発生する場合がある。又、不純物自体が一般式（１）で表される溶剤であったとしても、溶剤の純度が９９．５質量％未満（不純物の含有量が０．５質量％以上）となることにより、目的とするインク設計とは異なるものになるため、求められる性能を満たすことができなくなることもある。
【００２７】
本発明のインク組成物は、従来行われていなかった一般式（１）で表される溶剤の不純物の含有量を調整することにより近年のインクジェット記録方式に求められる上記の要求を同時に満たすことを可能とした点に特徴がある。従来のインクジェット記録用インク組成物においても、一般式（１）で表される溶剤を用いたインク組成物は開発されてきたが、その溶剤に由来する不純物の含有量に着目し、溶剤に由来する不純物の含有量が一般式（１）で表される溶剤全量中０．５質量％未満とした溶剤を含有するインク組成物は従来にはない新規のインク組成物である。
【００２８】
尚、溶剤に由来する不純物の含有量が一般式（１）で表される溶剤全量中０．５質量％未満とした溶剤を製造する方法は、後述するが、例えば、従来の市販されている一般式（１）で表される溶剤について更に精製することにより実現することができる。例えば、従来の市販されている一般式（１）で表される溶剤について蒸留を繰り返し行ったり、極力不純物が含有されないように蒸留の温度の刻み幅を小さくしたり、抽出を繰り返す等によって、又、工業的製造工程においては、上述の工程に加えて、更にコンタミネーションを抑制する処置を施す等によって、実現することができる。
【００２９】
一般式（１）で表される溶剤の溶剤に由来する不純物の含有量は、一般式（１）で表される溶剤全量中０．４質量％以下であることが好ましく、一般式（１）で表される溶剤全量中０．３質量％以下であることがより好ましく、一般式（１）で表される溶剤全量中０．２質量％以下であることが更に好ましく、一般式（１）で表される溶剤全量中０．１質量％以下であることが尚好ましい。又、一般式（１）で表される溶剤の不純物の含有量は、例えば、ＪＩＳ  Ｋ０１１４  に基づいて、ガスクロマトグラフィーによって測定することができる。
【００３０】
溶剤に由来する不純物として含まれる、多量体、副反応物、分解物等の例としては、例えば、一般式（１）で表される溶剤のｎの値、Ｒ１、Ｒ２、Ｒ３が目的とするものとは異なるもの、インク組成物中に意図的に含まれる一般式（１）で表される溶剤の成分よりも高沸点のもの（例えば、沸点が３００℃超のもの）、インク組成物中に意図的に含まれる一般式（１）で表される溶剤の成分よりも低沸点のもの（例えば、沸点が１５０℃未満のもの）、アルコール類及びエステル類、アルデヒド類、ケトン類、酸、等を挙げることができるが、これらに限定されるものではない。
【００３１】
溶剤に由来する不純物として含まれる、多量体、副反応物、分解物の具体的な例としては、一般式（１）で表される溶剤が、例えば、ジエチレングリコールジエチルエーテルの場合には、トリエチレングリコール（沸点２８５℃）、テトラエチレングリコール（沸点３２７℃）、ポリエチレングリコール（沸点３３０℃以上）、エチレングリコールモノエチルエーテル（沸点１３５℃）、エチレングリコールジエチルエーテル（沸点１２１℃）、エトキシエタノール（沸点１３５℃）、エタノール（沸点：７８℃）、アセトアルデヒド（沸点２０℃）、ジエチルエーテル（沸点３５℃）、ジエチルケトン（沸点１０１℃）、エチルアセテート（沸点７７℃）等を挙げることができるが、これらに限定されるものではない。
【００３２】
一般式（１）で表される溶剤が、トリエチレングリコールモノブチルエーテルの場合には、テトラエチレングリコールモノブチルエーテル（沸点：３０４℃）、トリエチレングリコール（沸点２８５℃）、テトラエチレングリコール（沸点３２７℃）、ポリエチレングリコール（沸点３３０℃以上）、エチレングリコールモノエチルエーテル（沸点：１３５℃）、エトキシエタノール（沸点１３５℃）、ジブチルエーテル（沸点１４２℃）、ブチルエチルエーテル（沸点９２℃）、エタノール（沸点７８℃）、１−ブタノール（沸点１１７℃）、等を挙げることができるが、これらに限定されるものではない。
【００３３】
一般式（１）で表される溶剤が、トリプロピレングリコールモノメチルエーテルの場合には、ポリプロピレングリコール（沸点３００℃以上）、テトラプロピレングリコールモノメチルエーテル（沸点：３３０℃）、プロピレングリコールジメチルエーテル（沸点９７℃）、プロピレングリコールモノメチルエーテル（沸点１２０℃）、メタノール（沸点：６５℃）、１−プロパノール（沸点：９８℃）、２−プロパノール（沸点：８２℃）、メトキシプロパノール（沸点１１９℃）、ジイソプロピルエーテル（沸点６９℃）等を挙げることができるが、これらに限定されるものではない。
【００３４】
一般式（１）で表される溶剤が、ジエチレングリコールメチルエチルエーテルの場合には、トリエチレングリコール（沸点２８５℃）、テトラエチレングリコール（沸点３２７℃）、ポリエチレングリコール（沸点３３０℃以上）、エチレングリコールモノエチルエーテル（沸点１３５℃）、エチレングリコールモノメチルエーテル（沸点１２４℃）、エチレングリコールジエチルエーテル（沸点１２１℃）、エチレングリコールジメチルエーテル（沸点９８℃）、ジエチルエーテル（沸点３５℃）、エチルメチルエーテル（沸点１２℃）、ジエチルケトン（沸点１０１℃）、ジメチルケトン（沸点５７℃）、エチルメチルケトン（沸点８０℃）、エトキシエタノール（沸点１３５℃）、エタノール（沸点７８℃）、等を挙げることができるが、これらに限定されるものではない。
【００３５】
一般式（１）で表される溶剤が、テトラエチレングリコールジメチルエーテルの場合には、トリエチレングリコール（沸点２８５℃）、テトラエチレングリコール（沸点３２７℃）、ポリエチレングリコール（沸点３３０℃以上）、ポリエチレングリコールジメチルエーテル（沸点３００℃以上）、エチレングリコールモノメチルエーテル（沸点１２４℃）、エチレングリコールジエチルエーテル（沸点１２１℃）、エチレングリコールジメチルエーテル（沸点９８℃）、ジエチルエーテル（沸点３５℃以上）、エトキシエタノール（沸点１３５℃）、エタノール（沸点７８℃）、メタノール（沸点６５℃）等を挙げることができるが、これらに限定されるものではない。
【００３６】
一般式（１）で表される溶剤に由来する不純物は、一般式（１）で表される溶剤に由来し、且つ、溶剤全量中０．５質量％未満であれば特に制限はされないが、一般式（１）で表される溶剤以外の不純物が溶剤全量中０．４質量％未満であることが好ましく、０．３質量％未満であることがより好ましく、０．２質量％未満であることが更に好ましく、０．１質量％未満であることが尚好ましい。又、一般式（１）で表される溶剤以外の不純物及び／又は１５０℃未満若しくは３００℃超の不純物が溶剤全量中０．４質量％未満であることがより好ましく、０．３質量％未満であることが更に好ましく、０．２質量％未満であることが尚好ましく、０．１質量％未満であることが更に尚好ましい。一般式（１）で表される溶剤に由来する不純物が一般式（１）で表される溶剤以外の不純物が溶剤全量中０．４質量％未満であれば、不純物によるインク組成物への影響を軽減することができる。
【００３７】
一般式（１）で表される溶剤に由来する不純物が一般式（１）で表される溶剤以外の溶剤、及び／又は沸点が３００℃超若しくは１５０℃未満の溶剤である場合には、一般式（１）で表される溶剤に由来する不純物の含有量が、一般式（１）で表される溶剤全量中０．３質量％未満であることが好ましく、０．２質量％未満であることがより好ましく、０．１質量％未満であることが更に好ましい。
【００３８】
又、沸点が３００℃超の一般式（１）で表される溶剤に由来する不純物の含有量が、一般式（１）で表される溶剤全量中０．５質量％未満であることが好ましく、０．４質量％未満であることがより好ましく、０．３質量％未満であることが更に好ましく、０．２質量％未満であることが尚好ましい。又、一般式（１）で表される溶剤の不純物には、沸点が３００℃超の不純物が実質的に含有しない（一般式（１）で表される溶剤全量中０．１質量％未満）ことがよりいっそう好ましい。沸点が３００℃超の一般式（１）で表される溶剤に由来する不純物の含有量が、一般式（１）で表される溶剤全量中０．５質量％未満であることにより、インクジェット記録用インク組成物の乾燥性が向上し、印刷物の耐ブロッキング性が向上する。
【００３９】
又、沸点が１５０℃未満の一般式（１）で表される溶剤に由来する不純物の含有量が、一般式（１）で表される溶剤全量中０．５質量％未満であることが好ましく、０．４質量％未満であることがより好ましく、０．３質量％未満であることが更に好ましく、０．２質量％未満であることが尚好ましい。又、一般式（１）で表される溶剤の不純物には、沸点が１５０℃未満の不純物が実質的に含有しない（一般式（１）で表される溶剤全量中０．１質量％未満）ことがよりいっそう好ましい。沸点が１５０℃未満の一般式（１）で表される溶剤に由来する不純物の含有量が、一般式（１）で表される溶剤全量中０．５質量％未満であることにより、溶剤の揮発性が高くなることによるインクジェット記録用インク組成物の臭気を抑制することができ、又、低沸点成分の不純物によるインクジェットヘッドやインクジェット記録装置の樹脂部材の膨潤あるいは溶解を軽減することができる。
【００４０】
又、一般式（１）で表される溶剤の沸点は、１５０℃以上３００℃以下であることが好ましく、下限値は１８０℃以上であることがより好ましく、上限値は２８０℃以下であることがより好ましい。一般式（１）で表される溶剤の沸点が１５０℃以上であることにより、インクジェット記録用インク組成物の臭気を低減することができる。又、インク組成物中の溶剤が揮発してインク組成物の粘度が高くなることを抑制し、インクジェット記録用インク組成物の吐出安定性を向上させることができる。一般式（１）で表される溶剤の沸点が３００℃以下であることにより、インクジェット記録用インク組成物の乾燥性を向上させ、印刷面にベタツキやタックの発生を抑制し印刷物の耐ブロッキング性を向上させることができる。
【００４１】
尚、本発明のインクジェット記録用インク組成物は、有機溶剤を主成分とした油性インクジェット記録用インク組成物に限定されない。例えば、水を主成分とし、併せて一般式（１）で表される溶剤をも含有した水性インクジェット記録用インク組成物も本発明の範囲に含まれる。
【００４２】
本発明のインクジェット記録用インク組成物に含有することのできる一般式（１）で表される溶剤は、例えば、エチレングリコールモノ−ｎ−ブチルエーテル、エチレングリコールモノ−イソブチルエーテル、エチレングリコールモノ−ｔ−ブチルエーテル、エチレングリコールモノ−２−エチルヘキシルエーテル、ジエチレングリコールモノメチル（又はエチル、プロピル、イソプロピル、ｎ−ブチル、イソブチル、ｔ−ブチル、２−エチルヘキシル）エーテル、トリエチレングリコールモノメチル（又はエチル、プロピル、イソプロピル、ｎ−ブチル、イソブチル、ｔ−ブチル、２−エチルヘキシル）エーテル、テトラエチレングリコールモノメチルエーエル、プロピレングリコールモノ−ｎ−ブチルエーテル、プロピレングリコールモノ−イソブチルエーテル、プロピレングリコールモノ−ｔ−ブチルエーテル、プロピレングリコールモノ−２−エチルヘキシルエーテル、ジプロピレングリコールモノメチル（又はエチル、プロピル、イソプロピル、ｎ−ブチル、イソブチル、ｔ−ブチル、２−エチルヘキシル）エーテル、トリプロピレングリコールモノメチル（又はエチル、プロピル、イソプロピル、ｎ−ブチル、イソブチル、ｔ−ブチル）エーテル、テトラプロピレングリコールモノメチルエーエル、等のアルキレングリコールモノアルキルエーテル類；エチレングリコールジブチルエーテル、エチレングリコールジプロピルエーテル、ジエチレングリコールジメチルエーテル、ジエチレングリコールジエチルエーテル、ジエチレングリコールエチルメチルエーテル、ジエチレングリコールジプロピルエーテル、ジエチレングリコールプロピルメチルエーテル、ジエチレングリコールジブチルエーテル、ジエチレングリコールブチルメチルエーテル、ジエチレングリコールブチルエチルエーテル、ジエチレングリコールメチル−２−エチルヘキシルエーテル、トリエチレングリコールジメチルエーテル、トリエチレングリコールジエチルエーテル、トリエチレングリコールエチルメチルエーテル、テトラエチレングリコールジメチルエーテル、テトラエチレングリコールジエチルエーテル、テトラエチレングリコールエチルメチルエーテル、プロピレングリコールジエチルエーテル、プロピレングリコールエチルメチルエーテル、プロピレングリコールメチルプロピルエーテル、プロピレングリコールメチルブチルエーテル、プロピレングリコールメチル−２−エチルヘキシルエーテル、ジプロピレングリコールジメチルエーテル、ジプロピレングリコールジエチルエーテル、ジプロピレングリコールエチルメチルエーテル、ジプロピレングリコールメチルプロピルエーテル、ジプロピレングリコールジプロピルエーテル、トリプロピレングリコールジメチルエーテル、トリプロピレングリコールジエチルエーテル、トリプロピレングリコールエチルメチルエーテル等の多価アルコールのジアルキルエーテル類を挙げることができる。又、これらを２種以上混ぜた混合した溶剤であってもよい。尚、上記溶剤は、水性インクジェット記録用インク組成物及び油性インクジェット記録用インク組成物双方において使用することができる。
【００４３】
ノズル乾燥を抑制して吐出が安定化する効果、低臭気、水性インクにおけるエマルジョンの安定性の観点からは、ジエチレングリコールモノメチル（又はエチル、プロピル、イソプロピル、ｎ−ブチル、イソブチル、ｔ−ブチル、２−エチルヘキシル）エーテル、トリエチレングリコールモノメチル（又はエチル、プロピル、イソプロピル、ｎ−ブチル、イソブチル、ｔ−ブチル、２−エチルヘキシル）エーテル、テトラエチレングリコールモノメチルエーエル、プロピレングリコールモノ−ｎ−ブチルエーテル、プロピレングリコールモノ−イソブチルエーテル、プロピレングリコールモノ−ｔ−ブチルエーテル、プロピレングリコールモノ−２−エチルヘキシルエーテル、ジプロピレングリコールモノメチル（又はエチル、プロピル、イソプロピル、ｎ−ブチル、イソブチル、ｔ−ブチル、２−エチルヘキシル）エーテル、トリプロピレングリコールモノメチル（又はエチル、プロピル、イソプロピル、ｎ−ブチル、イソブチル、ｔ−ブチル）エーテル等が、好ましいものとして挙げられる。これらの溶剤は、特に水性インクジェット記録用インク組成物用の溶剤として特に好ましい。
【００４４】
インク組成物中での樹脂との相溶性、インクが吐出された基材への浸透性、基材表面でのレベリング性、乾燥性、の観点からは、ジエチレングリコールジメチルエーテル、ジエチレングリコールジエチルエーテル、ジエチレングリコールエチルメチルエーテル、ジエチレングリコールジプロピルエーテル、ジエチレングリコールプロピルメチルエーテル、ジエチレングリコールジブチルエーテル、ジエチレングリコールブチルメチルエーテル、ジエチレングリコールブチルエチルエーテル、ジエチレングリコールメチル−２−エチルヘキシルエーテル、トリエチレングリコールジメチルエーテル、トリエチレングリコールジエチルエーテル、トリエチレングリコールエチルメチルエーテル、テトラエチレングリコールジメチルエーテル、プロピレングリコールジエチルエーテル、プロピレングリコールエチルメチルエーテル、プロピレングリコールメチルプロピルエーテル、プロピレングリコールメチルブチルエーテル、プロピレングリコールメチル−２−エチルヘキシルエーテル、ジプロピレングリコールジメチルエーテル、ジプロピレングリコールジエチルエーテル、ジプロピレングリコールエチルメチルエーテル、ジプロピレングリコールメチルプロピルエーテル、ジプロピレングリコールジプロピルエーテル、トリプロピレングリコールジメチルエーテル、トリプロピレングリコールエチルメチルエーテル等が、好ましいものとして挙げられる。これらの溶剤は、特に油性インクジェット記録用インク組成物の溶剤として特に好ましい。
【００４５】
［色材］
本発明のインクジェット記録用インク組成物に含有される色材は、特に限定されるものではなく、染料系であってもよいし、顔料系であってもよいが、印刷物の耐水性や耐光性等の耐性が良好である顔料系インクを使用することが好ましい。本発明のインクジェット記録用インク組成物において、用いることのできる顔料は特に限定されず、従来のインクジェット記録用インク組成物に使用されている有機顔料又は無機顔料等が挙げられる。これらは１種単独で用いても、２種以上を組み合わせて用いてもよい。
【００４６】
具体的な有機顔料としては、例えば、不溶性アゾ顔料、溶性アゾ顔料、染料からの誘導体、フタロシアニン系有機顔料、キナクリドン系有機顔料、ペリレン系有機顔料、ジオキサジン系有機顔料、ニッケルアゾ系顔料、イソインドリノン系有機顔料、ピランスロン系有機顔料、チオインジゴ系有機顔料、縮合アゾ系有機顔料、ベンズイミダゾロン系有機顔料、キノフタロン系有機顔料、イソインドリン系有機顔料、キナクリドン系固溶体顔料、ペリレン系固溶体顔料等の有機固溶体顔料、その他の顔料として、カーボンブラック等が挙げられる。
【００４７】
有機顔料をカラーインデックス（Ｃ．Ｉ．）ナンバーで例示すると、Ｃ．Ｉ．ピグメントイエロー１、２、３、１２、１３、１４、１６、１７、２０、２４、７３、７４、７５、８３、９３、９５、９７、９８、１０９、１１０、１１４、１１７、１２０、１２５、１２８、１２９、１３０、１３７、１３８、１３９、１４７、１４８、１５０、１５１、１５３、１５４、１５５、１６６、１６８、１８０、１８５、２１３、２１４、Ｃ．Ｉ．ピグメントレッド５、７、９、１２、４８、４９、５２、５３、５７、９７、１１２、１２２、１２３、１４９、１６８、１７７、１８０、１８４、１９２、２０２、２０６、２０９、２１５、２１６、２１７、２２０、２２３、２２４、２２６、２２７、２２８、２３８、２４０、２５４、Ｃ．Ｉ．ピグメントオレンジ１６、３６、４３、５１、５５、５９、６１、６４、７１、Ｃ．Ｉ．ピグメントバイオレット１９、２３、２９、３０、３７、４０、５０、Ｃ．Ｉ．ピグメントブルー１５、１５：１、１５：３、１５：４、１５：６、１６、２２、６０、６４、Ｃ．Ｉ．ピグメントグリーン７、３６、５８、Ｃ．Ｉ．ピグメントブラウン２３、２５、２６、Ｃ．Ｉ．ピグメントブラック７等が挙げられる。
【００４８】
本発明のインクジェット記録用インク組成物において、用いることのできる無機顔料の具体例としては、酸化チタン、硫酸バリウム、炭酸カルシウム、酸化亜鉛、炭酸バリウム、シリカ、タルク、クレー、合成マイカ、アルミナ、亜鉛華、硫酸鉛、黄色鉛、亜鉛黄、べんがら（赤色酸化鉄（ＩＩＩ））、カドミウム赤、群青、紺青、酸化クロム緑、コバルト緑、アンバー、チタンブラック、合成鉄黒、無機固溶体顔料等を挙げることができる。尚、これらの色材（有機顔料、無機顔料及びその他の顔料等）は、水性インクジェット記録用インク組成物及び油性インクジェット記録用インク組成物の双方において用いることができる。尚、後述する油性インクジェット記録用インク組成物において、染料系を用いる場合には油性染料を用いることが好ましい。
【００４９】
本発明のインクジェット記録用インク組成物において、含有することのできる顔料の平均分散粒径は、所望の発色が可能なものであればよく、特に限定されない。用いる顔料の種類によっても異なるが、顔料の分散性及び分散安定性が良好で、充分な着色力を得る点から、数平均粒子径が５ｎｍ以上３００ｎｍ以下の範囲内であることが好ましく、２０ｎｍ以上２００ｎｍ以下であることがより好ましく、３０ｎｍ以上１５０ｎｍ以下であることが更に好ましい。数平均粒子径が上記の上限値以下であれば、インク組成物中の溶剤が揮発してインク組成物の粘度が高くなることを抑制し、インクジェット記録用インク組成物の吐出安定性を向上させることができる。数平均粒子径が上記の下限値以下の場合には耐光性が低下する場合がある。なお、本実施形態において、顔料の数平均粒子径は、測定温度２５℃にて濃厚系粒径アナライザー（大塚電子（株）製、型式：ＦＰＡＲ−１０００）を用いて測定したものである。
【００５０】
本発明のインクジェット記録用インク組成物において、用いることのできる顔料の含有量としては、所望の画像を形成可能であれば特に限定されるものではなく、適宜調整されるものである。具体的には、顔料の種類によっても異なるが、インク組成物全量中０．０５質量％以上２０質量％以下の範囲内であることが好ましく、０．１質量％以上１０質量％以下の範囲内であることがより好ましい。顔料の含有量が０．０５質量％以上２０質量％以下の範囲内であることにより、顔料の分散安定性と着色力のバランスに優れたものとすることができる。
【００５１】
［その他の添加剤］
本発明のインク組成物には、必要に応じて、更に、従来公知の添加剤を含んでもよい。添加剤としては、例えば、粘度調整剤、界面活性剤、ｐＨ調整剤、表面張力調整剤、レベリング剤、消泡剤、酸化防止剤、防腐剤、防黴剤、電荷調整剤、湿潤剤等の公知の添加剤が任意成分として挙げられる。尚、これらの添加剤は、水性インクジェット記録用インク組成物及び油性インクジェット記録用インク組成物の双方において用いることができる。
【００５２】
以下、水性インクジェット記録用インク組成物と油性インクジェット記録用インク組成物について説明する。
【００５３】
＜水性インクジェット記録用インク組成物＞
［溶剤］
本実施形態のインク組成物は、水を主成分とし、併せて一般式（１）で表される溶剤をも含有した水性インクジェット記録用インク組成物（以下、単に水性インクジェット記録用インク組成物と表記することがある）である。
【００５４】
本実施形態の水性インクジェット記録用インク組成物において、含有される水としては、種々のイオンを含有するものではなく、脱イオン水を使用することが好ましい。水の含有量としては、各成分を分散又は溶解可能な含有量であれば特に限定されるものではないが、インク組成物全量中に１０質量％以上９５質量％以下の範囲内であることが好ましく、中でもインク組成物全量中に２０質量％以上９５質量％以下の範囲内であることが好ましく、特にインク組成物全量中に３０質量％以上９０質量％以下の範囲内であることが好ましい。
【００５５】
又、本実施形態の水性インクジェット記録用インク組成物において、一般式（１）で表される溶剤のインク組成物全体の含有量としては、インク組成物全量中に１質量％以上５０質量％以下の範囲内であることが好ましく、中でもインク組成物全量中に１質量％以上４０質量％以下の範囲内であることが好ましく、特にインク組成物全量中に３質量％以上３０質量％以下の範囲内であることが好ましい。
【００５６】
［その他の溶剤］
本実施形態の水性インクジェット記録用インク組成物には、設計上の性能を損なわない範囲でその他の溶剤を含有することができる。その他の溶剤の沸点は、１５０℃以上３００℃以下であることが好ましい。本実施形態の水性インクジェット記録用インク組成物に含有されるその他の溶剤（以下、単にその他の溶媒と表記することがある。）の沸点が１５０℃以上であることにより、溶剤の揮発性が高くなることによるインクジェット記録用インク組成物の臭気を抑制することができ、又、低沸点成分のその他の溶剤によるインクジェットヘッドやインクジェット記録装置の樹脂部材の膨潤あるいは溶解することにより不具合が発生する危険性を軽減することができる。その他の溶媒の沸点が３００℃以下であることにより、インクジェット記録用インク組成物の乾燥性が向上し、印刷物の耐ブロッキング性が向上する。
【００５７】
沸点が２８０℃以上３００℃以下のその他の溶剤としては、例えば、トリエチレングリコール（沸点：２８５℃）、グリセリン（沸点：２９０℃）、トリメチロールエタン、トリメチロールプロパン等を挙げることができる。沸点が２５０℃以上２８０℃未満のその他の溶剤としては、トリプロピレングリコール（沸点：２６８℃）、１，６−ヘキサンジオール（沸点：２５０℃）、３−メチル−１，５−ペンタンジオール（沸点：２５０℃）、等を挙げることができる。沸点が２００℃以上２５０℃未満のその他の溶剤としては、ジプロピレングリコール（沸点：２３２℃）、ジエチレングリコール（沸点：２４４℃）、ジプロピレングリコールモノメチルエーテルアセテート（沸点：２０９℃）、ジエチレングリコールモノブチルエーテルアセテート（沸点：２４７℃）、１，３−プロパンジオール（沸点：２１４℃）、１，３−ブタンジオール（沸点：２０８℃）、１，４−ブタンジオール（沸点：２３０℃）、１，２−ペンタンジオール（沸点：２１０℃）、１，２−ヘキサンジオール（沸点：２２３℃）、１，５−ペンタンジオール（沸点：２４２℃）、１，６−ヘキサンジオール（沸点：２５０℃）、２，２，４−トリメチル−１，３−ペンタンジオール（沸点：２３２℃）、３−メチル−１，３−ブタンジオール（沸点：２０３℃）、２−メチル−１，３−ペンタンジオール（沸点：２１４℃）、２−エチル−１，３−ヘキサンジオール（沸点：２４４℃）、等を挙げることができる。沸点が１８０℃以上２００℃未満のその他の溶剤としては、エチレングリコール（沸点：１９７℃）、プロピレングリコール（沸点：１８７℃）、１，２−ブタンジオール（沸点：１９３℃）、２−メチル−２，４−ペンタンジオール（沸点：１９８℃）等を挙げることができる。
【００５８】
［顔料分散剤］
本実施形態の水性インクジェット記録用インク組成物には顔料分散剤が含有されていてもよい。ここで顔料分散剤とは、顔料表面の一部に付着することでインク内での顔料の分散性を向上させる機能を有する樹脂又は界面活性剤のことを意味する。
【００５９】
本実施形態の水性インクジェット記録用インク組成物において、用いることのできる顔料分散剤は特に限定されない。例えば、カチオン系、アニオン系、ノニオン系、両性、シリコーン（シリコン）系、フッ素系等の界面活性剤を使用できる。界面活性剤の中でも、次に例示するような高分子界面活性剤（高分子分散剤）が好ましい。
【００６０】
本実施形態の水性インクジェット記録用インク組成物において用いることのできる顔料分散剤としては、水溶性高分子分散剤を好ましく用いることができる。水溶性高分子分散剤としては、例えば、ポリエステル系、ポリアクリル系、ポリウレタン系、ポリアミン系、ポリカプトラクトン系の主鎖を有し、側鎖に、アミノ基、カルボキシ基、スルホ基、ヒドロキシ基等の極性基を有する分散剤等が挙げられる。例えば、ポリアクリル酸エステル等の不飽和カルボン酸エステルの（共）重合体類；スチレン、α−メチルスチレン等の芳香族ビニル化合物とアクリル酸エステル等の不飽和カルボン酸エステルの共重合体類；ポリアクリル酸等の不飽和カルボン酸の（共）重合体の（部分）アミン塩、（部分）アンモニウム塩や（部分）アルキルアミン塩類；水酸基含有ポリアクリル酸エステル等の水酸基含有不飽和カルボン酸エステルの（共）重合体やそれらの変性物；ポリウレタン類；不飽和ポリアミド類；ポリシロキサン類；長鎖ポリアミノアミドリン酸塩類；ポリエチレンイミン誘導体（ポリ（低級アルキレンイミン）と遊離カルボキシル基含有ポリエステルとの反応により得られるアミドやそれらの塩基）；ポリアリルアミン誘導体（ポリアリルアミンと、遊離のカルボキシル基を有するポリエステル、ポリアミド又はエステルとアミドの共縮合物（ポリエステルアミド）の３種の化合物の中から選ばれる１種以上の化合物とを反応させて得られる反応生成物）等が挙げられる。中でも、（メタ）アクリル樹脂を含有する水溶性高分子分散剤が、インクの分散安定性と、印刷物の画像鮮明性の観点から好ましい。
【００６１】
水溶性高分子分散剤の具体例としては、ＳＡＲＴＯＭＥＲ社製ＳＭＡ１４４０、ＳＭＡ２６２５、ＳＭＡ１７３５２、ＳＭＡ３８４０、ＳＭＡ１０００、ＳＭＡ２０００、ＳＭＡ３０００、ＢＡＳＦジャパン社製ＪＯＮＣＲＹＬ６７、ＪＯＮＣＲＹＬ６７８、ＪＯＮＣＲＹＬ５８６、ＪＯＮＣＲＹＬ６１１、ＪＯＮＣＲＹＬ６８０、ＪＯＮＣＲＹＬ６８２、ＪＯＮＣＲＹＬ６９０、ＪＯＮＣＲＹＬ８１９、ＪＯＮＣＲＹＬ−ＪＤＸ５０５０、ＥＦＫＡ４５５０、ＥＦＫＡ４５６０、ＥＦＫＡ４５８５、ＥＦＫＡ５２２０、ＥＦＫＡ６２３０、ルーブリゾール社製ＳＯＬＳＰＥＲＳＥ２００００、ＳＯＬＳＰＥＲＳＥ２７０００、ＳＯＬＳＰＥＲＳＥ４１０００、ＳＯＬＳＰＥＲＳＥ４１０９０、ＳＯＬＳＰＥＲＳＥ４３０００、ＳＯＬＳＰＥＲＳＥ４４０００、ＳＯＬＳＰＥＲＳＥ４６０００、ＳＯＬＳＰＥＲＳＥ４７０００、ＳＯＬＳＰＥＲＳＥ５４０００、ビックケミー社製ＢＹＫＪＥＴ−９１５０、ＢＹＫＪＥＴ−９１５１、ＢＹＫＪＥＴ−９１７０、ＤＩＳＰＥＲＢＹＫ−１６８、ＤＩＳＰＥＲＢＹＫ−１９０、ＤＩＳＰＥＲＢＹＫ−１９８、ＤＩＳＰＥＲＢＹＫ−２０１０、ＤＩＳＰＥＲＢＹＫ−２０１２、ＤＩＳＰＥＲＢＹＫ−２０１５、等が挙げられる。これらの顔料分散剤は、水性インクジェット記録用インク組成物において好適に用いることができる。
【００６２】
本実施形態の水性インクジェット記録用インク組成物において、用いることのできる顔料は、顔料を顔料分散剤によって水溶性溶媒中に分散させた顔料分散体、であっても、顔料の表面に直接に親水性基を修飾した自己分散型顔料とした顔料分散体であってもよい。本実施形態において、インクジェット記録用インクに用いることのできる顔料は、複数の先述した有機顔料や無機顔料を併用してもよく、先述した顔料分散剤によって水溶性溶媒中に分散させた顔料分散体と後述する自己分散型顔料を併用したものであってもよい。
【００６３】
［自己分散型顔料］
本実施形態の水性インクジェット記録用インク組成物において、用いることのできる自己分散型顔料としては、例えば、親水性基として、特開２０１２−５１３５７号公報等に記載のカルボニル基、カルボキシル基、ヒドロキシル基、スルホン酸基、及びリン含有基等で修飾されたものを挙げることができる。又、市販品としては、例えば、キャボット製の「ＣＡＢ−Ｏ−ＪＥＴ  ２００、ＣＡＢ−Ｏ−ＪＥＴ  ２５０Ｃ、ＣＡＢ−Ｏ−ＪＥＴ  ２６０Ｍ、ＣＡＢ−Ｏ−ＪＥＴ  ２７０Ｙ、ＣＡＢ−Ｏ−ＪＥＴ  ７４０Ｙ、ＣＡＢ−Ｏ−ＪＥＴ  ３００、ＣＡＢ−Ｏ−ＪＥＴ  ４００、ＣＡＢ−Ｏ−ＪＥＴ  ４５０Ｃ、ＣＡＢ−Ｏ−ＪＥＴ  ４６５Ｍ、ＣＡＢ−Ｏ−ＪＥＴ  ４７０Ｙ、ＣＡＢ−Ｏ−ＪＥＴ  ４８０Ｖ、ＣＡＢ−Ｏ−ＪＥＴ  ３５２Ｋ、ＣＡＢ−Ｏ−ＪＥＴ  ５５４Ｂ、ＣＡＢ−Ｏ−ＪＥＴ  １０２７Ｒ」、オリエント化学工業（株）製の「Ｍｉｃｒｏｊｅｔ  ｂｌａｌａｃｋ  １６２、Ａｑｕａ−Ｂｌａｃｋ  ００１、ＢＯＮＪＥＴ  ＢＬＡＣＫ  ＣＷ−１、ＢＯＮＪＥＴ  ＢＬＡＣＫ  ＣＷ−２、ＢＯＮＪＥＴ  ＢＬＡＣＫ  ＣＷ−３」、東海カーボン（株）製の「Ａｑｕａ−Ｂｌａｃｋ  １６２、Ａｑｕａ−Ｂｌａｃｋ  ００１」、東洋インキ製造株式会社製のＬＩＯＪＥＴ  ＷＤ  ＢＬＡＣＫ  ００２Ｃ、山陽色素（株）製「ＳＦ  Ｃｏｌｏｒ」、冨士色素（株）製「Ｆｕｊｉ  ＳＰ  Ｃｏｌｏｒ」、クラリアント社製「Ｈｏｓｔａｊｅｔ」等が挙げられる。
【００６４】
［樹脂］
本実施形態の水性インクジェット記録用インク組成物には樹脂を含有する。インク組成物に樹脂を含有することで、インクにより印刷された印刷物の耐水性が向上する。又、本実施形態の水性インクジェット記録用インク組成物では、含有する樹脂の少なくとも一部は、樹脂エマルジョンとして含有することが好ましい。本実施形態の水性インクジェット記録用インク組成物において、樹脂エマルジョンとは、連続相が水溶性溶媒であり、分散粒子が樹脂微粒子である水性分散液を意味する。樹脂エマルジョンを形成することによって、樹脂が静電反発力によって樹脂微粒子として水性インクジェット記録用インク組成物中に分散することができる。上記樹脂エマルジョンは、一般に連続相である水溶性溶媒が蒸発や浸透等により減少すると、増粘・凝集する性質を持ち、色材の記録媒体への定着を促進する効果を有する。
【００６５】
本実施形態の水性インクジェット記録用インク組成物に含有される樹脂は、所望の耐水性を示すことができるものであれば特に限定されるものではないが、例えば、アクリル樹脂、ポリスチレン樹脂、ポリエステル樹脂、塩化ビニル樹脂、酢酸ビニル樹脂、塩化ビニル酢酸ビニル共重合樹脂、ポリエチレン樹脂、ウレタン樹脂、シリコーン（シリコン）樹脂、アクリルアミド樹脂、エポキシ樹脂、あるいはこれらの共重合樹脂や混合物を用いることができる。これらのものは耐水性に加えて耐溶剤性も向上させることができる点で好ましい。中でも、吐出安定性、耐水性及び耐溶剤性に優れたものとすることができることから、アクリル樹脂を含むものであることが好ましい。
【００６６】
アクリル樹脂としては、（メタ）アクリル酸エステルモノマーを構成するモノマーの主成分として含むものであれば特に限定されるものではない。（メタ）アクリル酸エステルモノマーとしては、公知の化合物を使用することができ、単官能の（メタ）アクリル酸エステルを好ましく用いることができる。例えば、（メタ）アクリル酸アルキルエステル、（メタ）アクリル酸アラルキルエステル、（メタ）アクリル酸アルコキシアルキルエステル等を挙げることができる。具体的には、例えば、（メタ）アクリル酸メチル、（メタ）アクリル酸エチル、（メタ）アクリル酸−ｎ−プロピル、（メタ）アクリル酸−ｉｓｏ−プロピル、（メタ）アクリル酸−ｎ−ブチル、（メタ）アクリル酸−ｓｅｃ−ブチル、（メタ）アクリル酸−ｉｓｏ−ブチル、（メタ）アクリル酸−ｔｅｒｔ−ブチル、（メタ）アクリル酸ペンチル、（メタ）アクリル酸ネオペンチル、（メタ）アクリル酸ヘキシル、（メタ）アクリル酸−２−エチルヘキシル、（メタ）アクリル酸オクチル、（メタ）アクリル酸−ｉｓｏ−オクチル、（メタ）アクリル酸ノニル、（メタ）アクリル酸−ｉｓｏ−ノニル、（メタ）アクリル酸ドデシル、（メタ）アクリル酸トリデシル、（メタ）アクリル酸ステアリル、（メタ）アクリル酸シクロペンチル、（メタ）アクリル酸シクロヘキシル、（メタ）アクリル酸−２−メチルシクロヘキシル、（メタ）アクリル酸ジシクロペンタニル、（メタ）アクリル酸ジシクロペンテニル、（メタ）アクリル酸ジシクロペンタニルオキシエチル、（メタ）アクリル酸ジシクロペンテニルオキシエチル、（メタ）アクリル酸ジシクロヘキシル、（メタ）アクリル酸イソボルニル、（メタ）アクリル酸アダマンチル、（メタ）アクリル酸アリル、（メタ）アクリル酸プロパギル、（メタ）アクリル酸フェニル、（メタ）アクリル酸ナフチル、（メタ）アクリル酸アントラセニル、（メタ）アクリル酸アントラニノニル、（メタ）アクリル酸ピペロニル、（メタ）アクリル酸サリチル、（メタ）アクリル酸フリル、（メタ）アクリル酸フルフリル、（メタ）アクリル酸テトラヒドロフリル、（メタ）アクリル酸テトラヒドロフルフリル、（メタ）アクリル酸ピラニル、（メタ）アクリル酸ベンジル、（メタ）アクリル酸フェネチル、（メタ）アクリル酸クレジル、（メタ）アクリル酸グリシジル、（メタ）アクリル酸−３，４−エポキシシクロヘキシルメチル、（メタ）アクリル酸−３，４−エポキシシクロヘキシルエチル、（メタ）アクリル酸−１，１，１−トリフルオロエチル、（メタ）アクリル酸パーフルオルエチル、（メタ）アクリル酸パーフルオロ−ｎ−プロピル、（メタ）アクリル酸パーフルオロ−ｉｓｏ−プロピル、（メタ）アクリル酸ヘプタデカフルオロデシル、（メタ）アクリル酸トリフェニルメチル、（メタ）アクリル酸クミル、（メタ）アクリル酸−３−（Ｎ，Ｎ−ジメチルアミノ）プロピル、（メタ）アクリル酸メトキシエチル、（メタ）アクリル酸エトキシエチル、（メタ）アクリル酸ブトキシエチル、（メタ）アクリル酸−２−シアノエチル、（メタ）アクリル酸ジメチルアミノエチル、（メタ）アクリル酸ジエチルアミノエチル、（メタ）アクリル酸トリメトキシシリルプロピル、（メタ）アクリル酸トリエトキシシリルプロピル、３−メタクリロキシプロピルメチルジエトキシシラン、３−メタクリロキシプロピルメチルジメトキシシラン等の（メタ）アクリル酸エステル類、等が挙げられる。なお、「（メタ）アクリル」とは、「アクリル」及び「メタクリル」の両者を意味するものである。これらのモノマーは、三菱レイヨン（株）、日本油脂（株）、三菱化学（株）、日立化成工業（株）等から入手することができる。
【００６７】
アクリル樹脂を構成するモノマーとしては、酸基を有する酸基含有モノマーや水酸基を有する水酸基含有モノマー、及びアミノ基を有するアミノ基含有モノマーを含むものであってもよい。上記酸基を有する酸基含有モノマーとしては、例えば、アクリル酸、メタクリル酸、イタコン酸、フマル酸、マレイン酸、クロトン酸、シトラコン酸、無水マレイン酸、マレイン酸モノメチルエステル、マレイン酸モノブチルエステル、イタコン酸モノメチルエステル、イタコン酸モノブチルエステル、ビニル安息香酸、シュウ酸モノヒドロキシエチル（メタ）アクリレート、カルボキシル基末端カプロラクトン変性（メタ）アクリレート等のカルボキシル基含有脂肪族系単量体等のエチレン性不飽和二重結合及びカルボキシル基を有するカルボキシル基含有モノマーを挙げることができる。上記水酸基を含有する水酸基含有モノマーとしては、不飽和二重結合及び水酸基を有するものであれば特に限定されるものではないが、例えば、２−ヒドロキシエチル（メタ）アクリレート、２−ヒドロキシプロピル（メタ）アクリレート、３−ヒドロキシエチル（メタ）アクリレート、３−ヒドロキシプロピル（メタ）アクリレート、２−ヒドロキシブチル（メタ）アクリレート、４−ヒドロキシブチル（メタ）アクリレート、カプロラクトン変性ヒドロキシ（メタ）アクリレート、メチルα−（ヒドロキシメチル）（メタ）アクリレート、エチルα−（ヒドロキシメチル）（メタ）アクリレート、ｎ−ブチルα−（ヒドロキシメチル）（メタ）アクリレート、１，４−シクロヘキサンジメタノールモノ（メタ）アクリレート、４−ヒドロキシブチル（メタ）アクリレート等を挙げることができる。上記アミノ基含有モノマーとしては、不飽和二重結合及びアミノ基を有するものであれば特に限定されるものではないが、例えば、（メタ）アクリルアミドＮ−モノメチル（メタ）アクリルアミド、Ｎ−モノエチル（メタ）アクリルアミド、Ｎ，Ｎ−ジメチル（メタ）アクリルアミド、Ｎ−ｎ−プロピル（メタ）アクリルアミド、Ｎ−イソプロピル（メタ）アクリルアミド、メチレンビス（メタ）アクリルアミド、Ｎ−メチロール（メタ）アクリルアミド、Ｎ−ブトキシメチル（メタ）アクリルアミド、ジメチルアミノエチル（メタ）アクリルアミド、Ｎ，Ｎ−ジメチルアミノプロピルアクリルアミド、ジアセトンアクリルアミド等のアクリルアミド化合物、ジメチルアミノエチル（メタ）アクリレート、ジエチルアミノエチル（メタ）アクリレート、モルホリンのエチレンオキサイド付加（メタ）アクリレート等の窒素原子含有（メタ）アクリレート化合物、Ｎ−ビニルピロリドン、Ｎ−ビニルピリジン、Ｎ−ビニルイミダゾール、Ｎ−ビニルピロール、Ｎ−ビニルオキサゾリドン、Ｎ−ビニルサクシンイミド、Ｎ−ビニルメチルカルバメート、Ｎ，Ｎ−メチルビニルアセトアミド、（メタ）アクリロイルオキシエチルトリメチルアンモニウムクロライド、２−イソプロペニル−２−オキサゾリン、２−ビニル−２−オキサゾリン、（メタ）アクリロニトリル等を挙げることができる。
【００６８】
又、アクリル樹脂を構成するモノマーとしては、上記（メタ）アクリル酸エステルモノマー等以外に、必要に応じてその他のモノマーを有するものであってもよい。このようなその他のモノマーとしては、上記（メタ）アクリル酸エステルモノマーと共重合が可能であり、所望の耐水性及び耐溶剤性を有するものとすることができるものであれば特に限定されるものではなく、エチレン性不飽和二重結合の数が１つである単官能モノマーであっても、２以上である多官能モノマーであってもよい。例えば、酢酸ビニル、塩化ビニル、塩化ビニリデン、フッ化ビニル、フッ化ビニリデン、Ｎ−ビニルピロリドン、ビニルピリジン、Ｎ−ビニルカルバゾール、ビニルイミダゾール、ビニルエーテル、ビニルケトン、ビニルピロリドン等のビニルモノマー；スチレン、スチレンのα−、ｏ−、ｍ−、ｐ−アルキル、ニトロ、シアノ、アミド、エステル誘導体、ビニルトルエン、クロルスチレン等の芳香族ビニルモノマー；エチレン、プロピレン、イソプロピレン等のオレフィンモノマー；ブタジエン、クロロプレン等のジエンモノマー；アクリロニトリル、メタクリロニトリル等のビニルシアン化合物モノマー等を用いることができる。又、ポリエテレングリコールジアクリレート、トリエチレングリコールジアクリレート、１，３一ブチレングリコールジアクリレート等のジアクリレート化合物；トリメチロールプロパントリアクリレート、トリメチロールエタントリアクリレート、テトラメチロールメタントリアクリレート等のトリアクリレート化合物；エチレングリコールジメタクリレート、ジエチレングリコールジメタクリレート、トリエチレングリコールジメタクリレート等のジメタクリレート化合物；トリメチロールプロパントリメタクリレート、トリメチロールエタントリメタクリレート等のトリメタクリレート化合物；ジビニルベンゼン等を用いることができる。なお、アクリル樹脂は、これらのモノマーを用いて形成可能なものであるが、モノマーの共重合の形態については、特に限定されるものではなく、例えばブロックコポリマー、ランダムコポリマー、グラフトコポリマー等とすることができる。樹脂エマルジョンは、例えば、乳化重合反応させ、反応後に中和させて製造することができる。乳化剤としては、通常の高分子型界面活性剤を用いてもよく、不飽和結合を有する反応性界面活性剤を用いてもよい。合成方法については、特に限定されるものではないが、例えば、反応性界面活性剤、非反応性界面活性剤、ポリビニルアルコール、セルロース誘導体等の存在下で水と、モノマーと、乳化剤と、重合開始剤とを混合して乳化重合することができる。又、樹脂エマルジョンは、乳化重合反応させることなく、樹脂微粒子を、界面活性剤とともに、水と混合することによっても得ることができる。例えば、（メタ）アクリル酸エステル又はスチレンと（メタ）アクリル酸エステルからなる樹脂微粒子及び界面活性剤を水中に添加して混合することにより得ることができる。
【００６９】
市販の樹脂エマルジョンとしては、例えば、アクリットＷＥＭ−０３１Ｕ、ＷＥＭ−２００Ｕ、ＷＥＭ−３２１、ＷＥＭ−３０００、ＷＥＭ−２０２Ｕ、ＷＥＭ−３００８、（大成ファインケミカル（株）製、アクリル−ウレタン樹脂エマルジョン）、アクリットＵＷ−５５０ＣＳ、ＵＷ−２２３ＳＸ、ＡＫＷ１０７、ＲＫＷ−５００（大成ファインケミカル（株）製、アクリル樹脂エマルジョン）、ＬＵＢＲＩＪＥＴ  Ｎ２４０（ルーブリゾール製、アクリル樹脂エマルジョン）、スーパーフレックス１５０、２１０、４７０、５００Ｍ、６２０、６５０、Ｅ２０００、Ｅ４８００、Ｒ５００２（第一工業製薬（株）製、ウレタン樹脂エマルジョン）、ビニブラン７０１ＦＥ３５、７０１ＦＥ５０、７０１ＦＥ６５、７００、７０１、７１１、７３７、７４７（日信化学（株）製、塩ビ−アクリル樹脂エマルジョン）、ビニブラン２７０６、２６８５（日信化学（株）製、アクリル樹脂エマルジョン）、モビニール７４３Ｎ、６６００、７４７０、７７２０、（日本合成化学（株）製、アクリル樹脂エマルジョン）、等を例示することができるが、これらに限定されるものではない。
【００７０】
樹脂エマルジョンの平均粒子径は、インク組成物中での分散安定性と、インクジェット吐出性の観点から、３０ｎｍ以上３００ｎｍ以下が好ましく、５０ｎｍ以上２５０ｎｍ以下がより好ましい。なお、本実施形態において、顔料の数平均粒子径は、測定温度２５℃にて濃厚系粒径アナライザー（大塚電子（株）製、型式：ＦＰＡＲ−１０００）を用いて測定することができる。
【００７１】
樹脂エマルジョンの質量平均分子量は、インク組成物の安定性と、膜耐水性の観点から、１００００以上１００００００以下が好ましく、１０００００以上５０００００以下がより好ましい。なお、本実施形態において樹脂の分子量は、質量平均分子量Ｍｗを示すものであり、ＧＰＣ（ゲルパーミエーションクロマトグラフィー）により測定された値であり、東ソー（株）製の「ＨＬＣ−８１２０ＧＰＣ」にて、校正曲線用ポリスチレンスタンダードを標準にして測定することができる。
【００７２】
樹脂エマルジョンのガラス転移点（Ｔｇ）は、低吸収性記録媒体や非吸収性記録媒体に印刷した場合でも、耐水性、耐溶剤性及び耐擦過性を有する印刷物を形成可能であることから、又、印刷物を形成するために高い温度をかけることを回避でき、多くのエネルギーを不要とすることや、印刷基材が熱による損傷を受けにくいものとすることができることから、０℃以上１００℃以下が好ましく、１０℃以上９０℃以下がより好ましく、２０℃以上８０℃以下がより好ましい。なお、ガラス転移温度（Ｔｇ）は、例えば島津製作所（株）製の示差走査熱量計「ＤＳＣ−５０」にて測定することができる。
【００７３】
樹脂エマルジョンは、カチオン性、ノニオン性、アニオン性いずれかに限定されるものではないが、樹脂エマルジョンの酸価は、印刷物の耐水性、インク組成物の保存安定性等の観点から、２５ｍｇＫＯＨ／ｇ以下であることが好ましい。
【００７４】
本実施形態の水性インクジェット記録用インク組成物において、インク組成物１００質量部中に含まれる樹脂（樹脂エマルジョン）の質量部は、所望の耐水性及び耐溶剤性を有する印刷物を形成可能であれば特に限定されるものではないが、例えば、インク組成物中に０．０５質量部以上２０質量部以下の範囲内であることが好ましく、中でも、０．１質量部以上２０質量部以下の範囲内であることが好ましく、更に０．５質量部以上２０質量部以下の範囲内であることが好ましく、１質量部以上１５質量部以下の範囲内であることがより好ましい。
【００７５】
［界面活性剤］
本実施形態の水性インクジェット記録用インク組成物において、その他の添加剤として界面活性剤が含有されていてもよい。本実施形態の水性インクジェット記録用インク組成物において用いることのできる界面活性剤は、特に限定されるものではないが、例えば、ポリシロキサン化合物、アニオン系界面活性剤、非イオン性界面活性剤、フッ素系界面活性剤、アルキレンオキサイド変性アセチレングリコール系界面活性剤、アルキレンオキサイド非変性アセチレングリコール系界面活性剤等を挙げることができる。
【００７６】
本実施形態の水性インクジェット記録用インク組成物においては、中でも、アルキレンオキサイド非変性アセチレングリコール系界面活性剤、アルキレンオキサイド変性アセチレングリコール系界面活性剤、及びポリシロキサン化合物のいずれかを、表面張力調整剤として含むことが、インクの記録媒体に対する濡れ広がり性をより優れたものとすることができるため、好ましい。
【００７７】
アルキレンオキサイド非変性アセチレングリコール系界面活性剤としては、具体的には、２，５−ジメチル−３−ヘキシン−２，５−ジオール、３，６−ジメチル−４−オクチン−３，６−ジオール、２，４，７，９−テトラメチル−５−デシン−４，７−ジオール、３，５−ジメチル−１−ヘキシン−３−オール、３−メチル−１−ブチン−３−オール、３−メチル−１−ペンチン−３−オール、３−ヘキシン−２，５−ジオール、２−ブチン−１，４−ジオール等が挙げられる。又、市販品としては、サーフィノール６１、８２、１０４（いずれも、エアープロダクツ社製）等を用いることができる。
【００７８】
アルキレンオキサイド変性アセチレングリコール系界面活性剤としては、具体的には、サーフィノール４２０、４４０、４６５、４８５、ＴＧ、２５０２、ダイノール６０４、６０７（いずれも、エアープロダクツ社製）、サーフィノールＳＥ、ＭＤ−２０、オルフィンＥ１００４、Ｅ１０１０、ＰＤ−００４、ＥＸＰ４３００、ＰＤ−５０１、ＰＤ−５０２、ＳＰＣ（いずれも、日信化学工業（株）製）、アセチレノールＥＨ、Ｅ４０、Ｅ６０、Ｅ８１、Ｅ１００、Ｅ２００（いずれも、川研ファインケミカル（株）製）等が挙げられる。
【００７９】
ポリシロキサン化合物は、市販品としては、例えば、ＦＺ−２１２２、ＦＺ−２１１０、ＦＺ−７００６、ＦＺ−２１６６、ＦＺ−２１６４、ＦＺ−７００１、ＦＺ−２１２０、ＳＨ  ８４００、ＦＺ−７００２、ＦＺ−２１０４、８０２９  ＡＤＤＩＴＩＶＥ、８０３２  ＡＤＤＩＴＩＶＥ、５７  ＡＤＤＩＴＩＶＥ、６７  ＡＤＤＩＴＩＶＥ、８６１６  ＡＤＤＩＴＩＶＥ（いずれも、東レ・ダウコーニング社製）、ＫＦ−６０１２、ＫＦ−６０１５、ＫＦ−６００４、ＫＦ−６０１３、ＫＦ−６０１１、ＫＦ−６０４３、ＫＰ−１０４、１１０、１１２、３２３、３４１、（いずれも、信越化学（株）製）、ＢＹＫ−３００／３０２、ＢＹＫ−３０１、ＢＹＫ−３０６、ＢＹＫ−３０７、ＢＹＫ−３２０、ＢＹＫ−３２５、ＢＹＫ−３３０、ＢＹＫ−３３１、ＢＹＫ−３３３、ＢＹＫ−３３７、ＢＹＫ−３４１、ＢＹＫ−３４２、ＢＹＫ−３４４、ＢＹＫ−３４５／３４６、ＢＹＫ−３４７、ＢＹＫ−３４８、ＢＹＫ−３４９、ＢＹＫ−３７５、ＢＹＫ−３７７、ＢＹＫ−３７８、ＢＹＫ−ＵＶ３５００、ＢＹＫ−ＵＶ３５１０、ＢＹＫ−３１０、ＢＹＫ−３１５、ＢＹＫ−３７０、ＢＹＫ−ＵＶ３５７０、ＢＹＫ−３２２、ＢＹＫ−３２３、ＢＹＫ−３４５５、ＢＹＫ−Ｓｉｌｃｌｅａｎ３７００（いずれも、ビックケミー社製）、シルフェイスＳＡＧ５０３Ａ、シルフェイスＳＪＭ−００２、シルフェイスＳＪＭ−００３（いずれも、日信化学工業（株）製）、ＴＥＧＯ  Ｔｗｉｎ  ４０００、ＴＥＧＯ  Ｔｗｉｎ  ４１００、ＴＥＧＯ  Ｗｅｔ  ２４０、ＴＥＧＯ  Ｗｅｔ  ２５０、ＴＥＧＯ  Ｗｅｔ  ２４０、（いずれも、エボニック社製）等を挙げることができる。これらの添加剤は、水性インクジェット記録用インク組成物及び後述する油性インクジェット記録用インク組成物の双方において用いることができる。本発明においては、中でもポリエーテル基を有するポリエーテル基変性ポリシロキサン化合物を好ましく用いることができる。
【００８０】
又、アニオン系界面活性剤、非イオン性界面活性剤、フッ素系界面活性剤、アルキレンオキサイド変性アセチレングリコール系界面活性剤についての具体例としては、エマール、ラテムル、ネオペレックス、デモール（いずれも、アニオン系界面活性剤；花王株式会社製）、サンノール、リポラン、ライポン、リパール（いずれも、アニオン系界面活性剤；ライオン株式会社製）、ノイゲン、エパン、ソルゲン（いずれも非イオン性界面活性剤；第一工業製薬株式会社製）エマルゲン、アミート、エマゾール（いずれも非イオン性界面活性剤；花王株式会社製）、ナロアクティー、エマルミン、サンノニック（いずれも非イオン性界面活性剤；三洋化成工業株式会社製）、メガファック（フッ素系界面活性剤；ＤＩＣ株式会社製）、サーフロン（フッ素系界面活性剤；ＡＧＣセイミケミカル社製）、日本サイテック・インダストリーズ（株）製  ＡＥＲＯＳＯＬ  ＴＲ−７０、ＴＲ−７０ＨＧ、ＯＴ−７５、ＯＴ−Ｎ、ＭＡ−８０、ＩＢ−４５、ＥＦ−８００、Ａ−１０２、花王（株）製  ペレックスＯＴ−Ｐ、ペレックスＣＳ、ペレックスＴＲ、ペレックスＴＡ、日本乳化剤（株）製  ニューコール２９０−Ａ、ニューコール２９０−ＫＳ、ニューコール２９１−Ｍ、ニューコール２９１−ＰＧ、ニューコール２９１−ＧＬ、ニューコール２９２−ＰＧ、ニューコール２９３、ニューコール２９７（いずれも、アニオン系界面活性剤）、花王株式会社製エマルゲン３２０Ｐ、エマルゲン３５０、エマルゲン４３０、エマルゲン１３０Ｋ、エマルゲン１５０第一工業製薬株式会社製ノイゲンＴＤＳ−１２０、ノイゲンＴＤＳ−２００Ｄ、ノイゲンＴＤＳ−５００Ｆ、青木油脂工業株式会社製ブラウノンＳＲ−７１５、ブラウノンＳＲ−７２０、ブラウノンＳＲ−７３０、ブラウノンＳＲ−７５０、ブラウノンＥＮ−１５２０Ａ、ブラウノンＥＮ−１５３０、ブラウノンＥＮ−１５４０、日本乳化剤株式会社製ニューコール２３１０、ニューコール２３２０、ニューコール２３２７、ニューコール１５４５、ニューコール１８２０、日光ケミカルズ株式会社製ＮＩＫＫＯＬ  ＢＰＳ２０、ＮＩＫＫＯＬ  ＢＰＳ３０（いずれも、非イオン性界面活性剤）等が挙げられる。これらの界面活性剤の含有量は、溶剤、樹脂、顔料や他の界面活性剤の含有量に応じて適宜調整される。又、これらの界面活性剤は、単独で用いても２種以上を併用してもよい。界面活性剤の含有量は、インク混和性や洗浄性、流路内壁への濡れ性、インクジェット吐出性に合わせて適宜調整され、インク組成物全量中、好ましくは０．０５質量％以上５質量％以下、より好ましくは０．５質量％以上３質量％以下含有される。尚、これらの界面活性剤は、水性インクジェット記録用インク組成物において好適に用いることができる。
【００８１】
［水性インクジェット記録用インク組成物の製造方法］
本実施形態の水性インクジェット記録用インク組成物を製造する方法は、例えば、一般式（１）で表される溶剤を精製することにより、不純物の含有量が溶剤全量中０．５質量％未満の下記一般式（１）で表される溶剤を得る精製工程と、色材と、樹脂と、精製工程後の下記一般式（１）で表される溶剤と、を混合することによりインク組成物を調整するインク組成物調整工程と、を含むインク組成物の製造方法を挙げることができる。
【００８２】
＜精製工程＞
本実施形態に関する精製工程において、不純物の含有量が前記溶剤全量中０．５質量％未満の下記一般式（１）で表される溶剤を得る精製方法は、例えば、従来の市販されている一般式（１）で表される溶剤について蒸留を繰り返し行ったり、極力不純物が含有されないように蒸留の温度の刻み幅を小さくしたり、抽出を繰り返す等によって、又、工業的製造工程においては、上述の工程に加えて、更にコンタミネーションを抑制する処置を施す等によって、実現することができる。
【００８３】
＜インク組成物調整工程＞
本実施形態に関するインク組成物調整工程における調製方法は、色材と、樹脂と、精製工程後の一般式（１）で表される溶剤と、を混合する方法であれば、特に限定されず、例えば、上記の精製工程後の一般式（１）で表される溶剤、水、顔料、樹脂、界面活性剤及び必要に応じてその他の成分を添加して調製する方法、上記の精製工程後の一般式（１）で表される溶剤と水との混合溶媒に、顔料と分散剤を加えて分散した後、樹脂、界面活性剤及び必要に応じてその他の成分を添加して調製する方法、上記の精製工程後の一般式（１）で表される溶剤と水との混合溶媒に顔料と樹脂と界面活性剤と必要に応じてその他の成分を添加した後、顔料を分散して調製する方法等が挙げられる。
【００８４】
［水性インクジェット記録用インク組成物に用いられる記録媒体］
本実施形態の水性インクジェット記録用インク組成物を用いたインクジェット記録方法において、記録媒体は特に制限されず、吸収性記録媒体、低吸収性記録媒体、及び非吸収性記録媒体のいずれも好適に用いることができる。吸収性記録媒体としては、例えば、更紙、中質紙、上質紙、コピー用紙（ＰＣＣ）等の非塗工紙；綿、化繊織物、絹、麻、不織布等の布帛等が挙げられる。なお、記録媒体の吸収性は、例えば、ＪＡＰＡＮ  ＴＡＰＰＩ  紙パルプ試験法Ｎｏ．５１−８７等で試験を行うことができる。非塗工紙は、インクの浸透、吸収を低下させる塗工剤が塗工されていないため、吸収性が高い。低吸収性基材としては、例えば、微塗工紙、軽量コート紙、コート紙、アート紙、キャスト紙等の塗工紙等が挙げられる。塗工紙とは、白色顔料やバインダー成分を加えて作った塗工液を塗って表面平滑性を改善したもので、インク組成物が吸収、浸透されにくい。又、非吸収性基材としては、例えば、ポリエステル系樹脂、ポリプロピレン系樹脂、塩化ビニル樹脂、ポリイミド樹脂等の、プラスチックフィルム；金属、金属蒸着紙、ガラス、合成ゴム、天然ゴム、皮革等が挙げられる。
【００８５】
［水性インクジェット記録用インク組成物を用いた記録方法］
本実施形態のインク組成物を用いたインクジェット記録方法（以下、単にインクジェット記録方法と表記することがある。）は、特に限定されるものではないが、例えば、記録媒体上にインクジェット方式にて本実施形態のインク組成物を塗布するインクジェット記録方法を挙げることができる。本実施形態のインク組成物を用いることにより、インクジェットヘッド及びインクジェット記録装置の部材適性が良好でメンテナンス性に優れたインクジェット記録方法を実現することができる。又、本実施形態のインク組成物は、吐出安定性、印刷物の乾燥性、耐ブロッキング性が良好であるため、インクジェット記録方法を用いた印刷物の生産性を良好にすることができる。更に、本実施形態のインク組成物は、低臭気であるため、インクジェット記録を行う作業員の健康を害する危険性を軽減することができる。
【００８６】
本実施形態のインク組成物は、ピエゾ方式、サーマル方式、静電方式等のいずれのインクジェット記録装置にも適用することができるが、中でも、凝集物が発生し難く、吐出安定性に優れる点から、ピエゾ方式のインクジェット記録装置に用いられることが好ましい。ピエゾ方式の記録ヘッドは、圧力発生素子として圧電振動子を用い、圧電振動子の変形により圧力室内を加圧・減圧してインク滴を吐出させる。インクジェット印刷方法の形式は特に限定されず、シリアルヘッド型のインクジェット方式であっても、ラインヘッド型のインクジェット方式であってもよい。
【００８７】
［水性インクジェット記録用インク組成物を用いた印刷物の製造方法］
上記インクジェット記録方法を用いて印刷物を製造することもできる。本発明の印刷物の製造方法は、本実施形態の水性インクジェット記録用インク組成物を用いることにより、当該インク組成物が吐出安定性、印刷物の乾燥性、耐ブロッキング性が良好で、低臭気であるため、高品質の印刷物を得ることができる。
【００８８】
次に本発明の他の実施形態である油性インクジェット記録用インク組成物について説明する。
【００８９】
＜油性インクジェット記録用インク組成物＞
［一般式（１）で表される溶剤］
本実施形態の油性インクジェット記録用インク組成物は、水を含有せず、有機溶剤を主成分とし、一般式（１）で表される溶剤を含有した油性インクジェット記録用インク組成物（以下、単に油性インクジェット記録用インク組成物と表記することがある）である。本実施形態の油性インクジェット記録用インク組成物において「水を含有しない」とは、水を意図的に含有させずに製造されたインク組成物であることを意味し、例えば大気中等に含有される水蒸気等やや添加剤に含有される水等に起因するような製造者が意図しないような原因により含有されてしまうような水は考慮しない。
【００９０】
本実施形態の油性インクジェット記録用インク組成物において、一般式（１）で表される溶剤のインク組成物全体の含有量としては、インク組成物全量中に５質量％以上９５質量％以下の範囲内であることが好ましく、中でもインク組成物全量中に１０質量％以上９０質量％以下の範囲内であることが好ましく、特にインク組成物全量中に２０質量％以上８５質量％以下の範囲内であることが好ましい。一般式（１）で表される溶剤としては、上述の水性インクジェット記録用インク組成物に用いることができる溶剤と同様のものも例示することができる。
【００９１】
［その他の溶剤］
本実施形態の油性インクジェット記録用インク組成物において、必要に応じて、一般式（１）で表される溶剤以外の溶剤を含有してもよい。例えば、環状エステル化合物であり、同分子内のヒドロキシル基とカルボキシル基が脱水縮合し環状構造を成したラクトン系溶剤や、分子構造中に１つのカルボン酸アミド構造を含み、直鎖アルキル構造中にエーテル結合を有するアミド系溶剤を含有していてもよい。
【００９２】
ラクトン系溶剤は、主として塩化ビニル系重合体からなる印刷面への浸透性が特に高い溶剤であり、乾燥性、細線の画像再現性、及び耐擦性を向上する。又、ラクトン系溶剤は、比較的乾燥性が遅く、揮発し難い性質を有し、吐出安定性、間欠吐出安定性を向上するというメリットもある。アミド系溶剤も、主として塩化ビニル系重合体からなる印刷面への浸透性が高く、乾燥性、及び耐擦性を向上する。一方、アミド系溶剤は、ヘッド表面では揮発し難く、インクの流動性や吐出応答性、間欠吐出安定性を向上するというメリットもある。
【００９３】
一般式（１）で表される溶剤、ラクトン系溶剤、アミド系溶剤以外の溶剤としては、従来からインクジェット記録用油性インク組成物に使用されているものを主体として、本発明のインクジェット記録用インク組成物の性能を損なわない範囲において、適宜選択して用いることができる。
【００９４】
［樹脂］
本実施形態の油性インクジェット記録用インク組成物には樹脂を含有する。インク組成物に樹脂を含有することで、印刷された印刷物の耐水性が向上する。樹脂としては、特に限定はなく、例えば、アクリル樹脂、ポリスチレン樹脂、ポリエステル樹脂、塩化ビニル樹脂、酢酸ビニル樹脂、塩化ビニル酢酸ビニル共重合樹脂、ポリエチレン樹脂、ウレタン樹脂、ロジン変性樹脂、フエノール樹脂、テルペン系樹脂、ポリアミド樹脂、ビニルトルエン−α−メチルスチレン共重合体、エチレン−酢酸ビニル系共重合体、セルロースアセテートブチレート、シリコーン（シリコン）樹脂、アクリルアミド樹脂、エポキシ樹脂、あるいはこれらの共重合樹脂や混合物を用いることができる。
【００９５】
本実施形態の油性インクジェット記録用インク組成物においては、中でも、高速印刷時の吐出応答性を向上する点、及び、吐出安定性、耐水性及び耐溶剤性を向上させることができることから、アクリル樹脂を含むものであることが好ましい。
【００９６】
アクリル樹脂は、（メタ）アクリル酸エステルモノマーを構成するモノマーの主成分として含むものであれば特に限定されるものではなく、上述の水性インクジェット記録用インク組成物と同様のものを例示することができる。アクリル樹脂は、１種のラジカル重合性モノマーの単独重合体であってもよいし、ラジカル重合性モノマーを２種以上選択して用いた共重合体のいずれであってもよく、特に、本実施形態の油性インクジェット記録用インク組成物として好ましいアクリル樹脂は、メタクリル酸メチル単独の重合体、或いは、メタクリル酸メチルと、メタクリル酸ブチル、メタクリル酸エトキシエチル、及びメタクリル酸ベンジルよりなる群から選ばれる少なくとも１つ以上の化合物との共重合体である。
【００９７】
このようなアクリル樹脂は、特にインク中の溶剤と良好な相溶性を示し、インクの保存安定性と画像再現性を有する油性インクジェット記録用インク組成物を提供することができる。本発明で用いられるアクリル樹脂は、質量平均分子量が５０００以上１０００００以下であるものが好ましい。中でも、本実施形態の油性インクジェット記録用インク組成物で用いられるアクリル樹脂は、耐擦性及び耐ブロッキング性の観点から、中でも質量平均分子量が１００００以上であることが好ましく、１２０００以上であることがより好ましく、１５０００以上であることがより更に好ましい。一方、本実施形態の油性インクジェット記録用インク組成物で用いられるアクリル樹脂は、高速印刷時の高い吐出安定性の点から、５００００以下であることが好ましく、更に３５０００以下であることが好ましく、より更に３００００以下であることが好ましい。又、本実施形態の油性インクジェット記録用インク組成物で用いられるアクリル樹脂は、ガラス転移温度（Ｔｇ）が８０℃以上、１１０℃以下であるものが好ましい。Ｔｇが上記範囲内であることにより、良好な印刷乾燥性が得られるという効果が顕著になる。又、市販の（メタ）アクリル樹脂としては、例えばロームアンドハース社の「パラロイドＢ９９Ｎ」（メチルメタアクリレート／ブチルメタアクリレート共重合体）Ｔｇ８２℃、質量平均分子量１５，０００）、「パラロイドＢ６０」（メチルメタアクリレート／ブチルメタアクリレート共重合体）Ｔｇ７５℃、質量平均分子量５０，０００）等が例示される。
【００９８】
本実施形態の油性インクジェット記録用インク組成物に用いることのできる塩化ビニル酢酸ビニル系共重合樹脂としては、例えば、塩化ビニル酢酸ビニル共重合体、塩化ビニル／酢酸ビニル／マレイン酸共重合体、塩化ビニル／酢酸ビニル／ビニルアルコール共重合体、塩化ビニル／酢酸ビニル／ヒドロキシアルキルアクリレート共重合体など、及びそれらの混合物が挙げられる。上記の塩化ビニル酢酸ビニル系共重合樹脂としては、日信化学工業（株）社から「ソルバインＣ（数平均分子量（Ｍｎ）、３１０００）、ＣＬ（Ｍｎ、２５０００）、ＣＮＬ（Ｍｎ、１２０００）、ＣＬＬ（Ｍｎ、１８０００）、Ｃ５Ｒ（Ｍｎ、２７０００）、ＴＡ２（Ｍｎ、３３０００）、ＴＡ３（Ｍｎ、２４０００）、Ａ（Ｍｎ、３００００）、ＡＬ（Ｍｎ、２２０００）、ＴＡ５Ｒ（Ｍｎ、２８０００）、Ｍ５（Ｍｎ、３２０００）等の商品名で入手して本発明で使用することができる。
【００９９】
本実施形態の油性インクジェット記録用インク組成物において、インク組成物１００質量部中に含まれる樹脂の質量部は、特に限定されるものではないが、例えば、インク組成物中に０．０５質量部以上２０質量部以下の範囲内であることが好ましく、中でも、０．１質量部以上２０質量部以下の範囲内であることが好ましく、更に０．５質量部以上２０質量部以下の範囲内であることが好ましく、１質量部以上１５質量部以下の範囲内であることがより好ましい。
【０１００】
［分散剤］
本実施形態の油性インクジェット記録用インク組成物において必要に応じて分散剤を用いてもよい。分散剤としては、油性インクジェット記録用インク組成物において用いられている任意の分散剤を用いることができる。分散剤としては、高分子分散剤を用いるとよい。こうした分散剤としては、主鎖がポリエステル系、ポリアクリル系、ポリウレタン系、ポリアミン系、ポリカプロラクトン系などからなり、側鎖としてアミノ基、カルボキシル基、スルホン基、ヒドロキシル基などの極性基を有するものである。ポリアクリル系分散剤では、例えば、Ｄｉｓｐｅｒｂｙｋ−２０００、２００１、２００８、２００９、２０１０、２０２０、２０２０Ｎ、２０２２、２０２５、２０５０、２０７０、２０９５、２１５０、２１５１、２１５５、２１６３、２１６４、ＢＹＫＪＥＴ−９１３０、９１３１，９１３２，９１３３，９１５１（ビック・ケミー社製）が用いられる。ポリカプロラクトン系分散剤では、例えば、アジスパーＰＢ８２１、ＰＢ８２２、ＰＢ８８１（味の素ファインテクノ（株）製）が用いられる。好ましい分散剤としては、ポリエステル系分散剤であり、例えばヒノアクトＫＦ−１０００、Ｔ−６０００、Ｔ−７０００、Ｔ−８０００、Ｔ−８０００Ｅ、Ｔ−９０５０（川研ファインケミカル（株）製）、Ｓｏｌｓｐｅｒｓｅ２００００、２４０００、３２０００、３２５００、３２５５０、３２６００、３３０００、３３５００、３４０００、３５２００、３６０００、３７５００、３９０００、７１０００（ルーブリゾール社製）、フローレンＤＯＰＡ−１５ＢＨＦＳ、１７ＨＦ、２２、Ｇ−７００、９００、ＮＣ−５００、ＧＷ−１５００（共栄社化学（株）製）、Ｅｆｋａ４３１０、４３２０、４３３０、４４０１、４４０２、４４０３Ｎ、４５７０、７４１１、７４７７、７７００（ＢＡＳＦ社製）の単独、又はそれらの混合物を用いることができる。又、上述の水性インクジェット記録用インク組成物における水溶性高分子分散剤と同様のものも例示することができる。
【０１０１】
［界面活性剤］
又、本実施形態の油性インクジェット記録用インク組成物においては、ノズル部やチューブ内等の機器内での油性インクジェット記録用インク組成物の揮発抑制、固化防止、又、固化した際の再溶解性を目的として、混合溶剤に加えて、室温、大気圧下で液状の非イオン性ポリオキシエチレン誘導体を添加してもよい。例えば、ポリオキシアルキレンアルキルエーテル類であるノニオンＰ−２０８、Ｐ−２１０、Ｐ−２１３、Ｅ−２０２Ｓ、Ｅ−２０５Ｓ、Ｅ−２１５、Ｋ−２０４、Ｋ−２２０、Ｓ−２０７、Ｓ−２１５、Ａ−１０Ｒ、Ａ−１３Ｐ、ＮＣ−２０３、ＮＣ−２０７（日本油脂（株）製）、エマルゲン１０６、１０８、７０７、７０９、Ａ−９０、Ａ−６０（花王（株）製）、フローレンＧ−７０、Ｄ−９０（共栄社化学（株）製）、ポエムＪ−００８１ＨＶ（理研ビタミン（株）製）、アデカトールＮＰ−６２０、ＮＰ−６５０、ＮＰ−６６０、ＮＰ−６７５、ＮＰ−６８３、ＮＰ−６８６、アデカコールＣＳ−１４１Ｅ、ＴＳ−２３０Ｅ（（株）アデカ製）等、ソルゲン３０Ｖ、４０、ＴＷ−２０、ＴＷ−８０、ノイゲンＣＸ−１００（第一工業製薬（株）製）等が例示される。又、上述の水性インクジェット記録用インク組成物に用いることができる界面活性剤と同様のものも例示することができる。
【０１０２】
界面活性剤としては、上記に限られずアニオン系、カチオン系、両性又は非イオン系のいずれの界面活性剤も用いることができ、添加目的に合わせて適宜選択されればよい。
【０１０３】
［油性インクジェット記録用インク組成物の製造方法］
本実施形態の油性インクジェット記録用インク組成物を製造する方法は、例えば、一般式（１）で表される溶剤を精製することにより、不純物の含有量が溶剤全量中０．５質量％未満の下記一般式（１）で表される溶剤を得る精製工程と、色材と、樹脂と、精製工程後の下記一般式（１）で表される溶剤と、を混合することによりインク組成物を調整するインク組成物調整工程と、を含むインク組成物の製造方法を挙げることができる。
【０１０４】
＜精製工程＞
精製工程においては、上記の水性インクジェット記録用インク組成物の製造方法における精製工程と同様の方法により実現することができる。
【０１０５】
［油性インクジェット記録用インク組成物の調製方法］
本実施形態に関するインク組成物調整工程における調製方法は、色材と、樹脂と、精製工程後の一般式（１）で表される溶剤と、を混合する方法であれば、特に限定されず、例えば、まず、上記の精製工程後の一般式（１）で表される溶剤の一部又は全部を混合して油性インクジェット記録用インク組成物における溶媒とする。例えば分散剤を用いる場合、その溶媒に、色材と分散剤を添加し、ボールミル、ビーズミル、超音波、又はジェットミル等で混合・分散させて色材分散液を調製する。得られた色材分散液に、上記で得た溶媒の残部と樹脂、その他の添加剤を攪拌下に添加することにより得られる。
【０１０６】
［油性インクジェット記録用インク組成物に用いられる記録媒体］
本実施形態の油性インクジェット記録用インク組成物を用いたインクジェット記録方法において、記録媒体としては、印刷面が主として樹脂からなるものが好適に用いられ、樹脂としては、ポリ塩化ビニル系重合体やアクリル、ＰＥＴ、ポリカーボネート、ＰＥ、ＰＰ等が用いられる。特に、印刷面が硬質又は軟質ポリ塩化ビニル系重合体からなる記録媒体への記録に適している。印刷面がポリ塩化ビニル重合体からなる記録媒体としては、ポリ塩化ビニル基材（フィルム又はシート）等が例示できる。
【０１０７】
［油性インクジェット記録用インク組成物を用いた記録方法］
本実施形態の油性インクジェット記録用インク組成物を用いたインクジェット記録方法は、インクをインクジェット方式で吐出して記録媒体に記録を行うインクジェット記録方法であって、インク組成物として、油性インクジェット記録用インク組成物を用いることを特徴とする。好ましくは、インクジェットヘッドのクリーニングシステムを備えたインクジェット記録装置を用いて記録媒体に記録を行う、インクジェット記録方法である。本実施形態のインク組成物を用いることにより、インクジェットヘッド及びインクジェット記録装置の部材適性が良好でメンテナンス性に優れたインクジェット記録方法を実現することができる。又、本実施形態のインク組成物は、吐出安定性、印刷物の乾燥性、耐ブロッキング性が良好であるため、インクジェット記録方法を用いた印刷物の生産性を良好にすることができる。更に、本実施形態のインク組成物は、低臭気であるため、インクジェット記録を行う作業員の健康を害する危険性を軽減することができる。
【０１０８】
本実施形態に係るインクジェット記録方法は、従来公知のインクジェットヘッドのクリーニングシステムを備えたインクジェット記録装置のいずれにも適用可能である。中でもインクジェットヘッドのノズル内に残留あるいは目詰まり等しているインクを吸引する構成を少なくとも有するクリーニングシステムを備えたインクジェット記録装置に好ましく適用することができる。又、送液ポンプ接続等にエラストマー製等可撓性送液チューブが用いられているクリーニングシステムを備えたインクジェット記録装置に好ましく用いられる。
【０１０９】
［油性インクジェット記録用インク組成物に用いた印刷物の製造方法］
上記インクジェット記録方法を用いて印刷物を製造することもできる。本発明の印刷物の製造方法は、本実施形態の油性インクジェット記録用インク組成物を用いることにより、当該インク組成物が吐出安定性、印刷物の乾燥性、耐ブロッキング性が良好で、低臭気であるため高品質の印刷物を得ることができる。
【実施例】
【０１１０】
以下、実施例により、本発明を更に詳細に説明するが、本発明はこれらの記載に何ら制限を受けるものではない。
【０１１１】
＜水性インクジェット記録用インク組成物の調整＞
色材（顔料分散体）、樹脂（樹脂エマルジョン）、下記一般式（１）で表される溶剤、水（イオン交換水）を用いて下記のように実施例１，２及び比較例１，２のインク組成物を調整した。顔料分散体、樹脂（樹脂エマルジョン）、の調整方法を下記に示す。
【０１１２】
１．顔料分散体の調整
下記方法により、顔料分散剤を調製した。
【０１１３】
１００℃に保たれたトルエン２００ｇ中にメタクリル酸メチル６３ｇ、アクリル酸ブチル２７ｇ、メタクリル酸ブチル３０ｇ、アクリル酸１５ｇ、メタクリル酸１５ｇ、とｔｅｒｔ−ブチルパーオキシ−２−エチルヘキサノエート３．６ｇとの混合物を１．５時間かけて滴下した。滴下終了後、１００℃で２時間反応させた後冷却して、樹脂溶液を得た。樹脂溶液から樹脂をヘキサンにて精製して、分子量２００００、酸価１４３ｍｇＫＯＨ／ｇの顔料分散剤を得た。
【０１１４】
水（イオン交換水）８０ｇに、上記で得られた顔料分散樹脂２．５ｇと、Ｎ，Ｎ−ジメチルアミノエタノール０．６ｇを溶解させ、Ｃ．Ｉ．ピグメント１２２を１５ｇと消泡剤（エアープロダクツ社製「サーフィノール１０４ＰＧ」）を０．０５ｇ加え、ジルコニアビーズを用いてペイントシェーカーにて分散し、顔料分散体を得た。
【０１１５】
２．樹脂エマルジョンの調整
機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）０．７５ｇ、過硫酸カリウム０．０４ｇ、メタクリル酸１．５ｇと純水１５０ｇを仕込み、２５℃にて攪拌し混合した。これに、メタクリル酸メチル１１５．５ｇ、アクリル酸２−エチルヘキシル１８ｇ、アクリル酸ブチル１５ｇの混合物を滴下してプレエマルジョンを調製した。又、機械式攪拌機、温度計、窒素ガス導入管、還流管及び滴下ロートを備えたフラスコ内を十分に窒素ガスで置換した後、反応性界面活性剤（花王（株）製、商品名：ラテムルＰＤ−１０４）３ｇ、過硫酸カリウム０．０１ｇと純水２００ｇを７０℃にて攪拌し混合した。その後、調製した前記プレエマルジョンを３時間かけてフラスコ内に滴下した。７０℃で更に３時間加熱熟成した後冷却し、Ｎ，Ｎ−ジメチルエタノールアミンでｐＨを８となるよう調整し、＃１５０メッシュ（日本織物製）にて濾過し、固形分３０質量％、５００ｇの樹脂エマルジョン（ガラス転移温度６４℃、酸価７ｍｇＫＯＨ／ｇ平均粒子径９０ｎｍ）を得た。
【０１１６】
３．一般式（１）で表される溶剤の精製
市販のトリエチレングリコールモノブチルエーテル（不純物の含有量：０．７０質量％）、以後、ＴＥＧＭＢＥ−Ｂと表記）を蒸留して精製することにより精製し、精製したトリエチレングリコールモノブチルエーテル（以後、ＴＥＧＭＢＥ−Ａと表記）を得た。
【０１１７】
尚、ＴＥＧＭＢＥ−ＡをＪＩＳ  Ｋ０１１４  に基づいて、ガスクロマトグラフィー（装置名：アジレント・テクノロジー株式会社製  Ａｇｉｌｅｎｔ  ７８９０Ｂ／５９７７Ａ  ＧＣ／ＭＳＤ：（検出限界０．１質量％）以下、溶剤組成分析の方法は同じ）によって溶剤組成分析を行ったところ、一般式（１）で表される溶剤に由来する不純物は検出されなかった（一般式（１）で表される溶剤に由来する不純物は、溶剤全量中０．１質量％未満）。
【０１１８】
ＴＥＧＭＢＥ−Ｂの溶剤組成分析を行ったところ、不純物として、テトラエチレングリコールモノブチルエーテル（沸点：３０４℃）が０．３０質量％、トリエチレングリコール（沸点：２８５℃）が０．１質量％、エチレングリコールモノエチルエーテル（沸点：１３５℃）が０．１質量％、ジブチルエーテル（沸点１４２℃）０．１質量％、１−ブタノール（沸点：１１７℃）が０．１質量％、それぞれ含有されていることが確認された（一般式（１）で表される溶剤に由来する不純物は、一般式（１）で表される溶剤全量中０．７質量％）。
【０１１９】
市販のトリプロピレングリコールモノメチルエーテル（不純物の含有量：０．６０質量％、以後、ＴＰＧＭＭＥ−Ｂと表記）を上記のＴＥＧＭＢＥと同様に精製し、精製したトリプロピレングリコールモノメチルエーテル（以後、ＴＰＧＭＭＥ−Ａと表記）を得た。
【０１２０】
ＴＰＧＭＭＥ−Ａの溶剤組成分析を行ったところ、一般式（１）で表される溶剤に由来する不純物は検出されなかった（一般式（１）で表される溶剤に由来する不純物は溶剤全量中０．１質量％未満）。
【０１２１】
ＴＰＧＭＭＥ−Ｂの溶剤組成分析を行ったところ、一般式（１）で表される溶剤に由来する不純物として、テトラプロピレングリコールモノメチルエーテル（沸点：３３０℃）が０．２質量％、プロピレングリコールジメチルエーテル（沸点９７℃）が０．２質量％、プロピレングリコールモノメチルエーテル（沸点１２０℃）が０．２質量％、メタノール（沸点：６５℃）が０．１質量％それぞれ含有されていることが確認された（一般式（１）で表される溶剤に由来する不純物は、溶剤全量中０．７質量％）。
【０１２２】
４．水性インクジェット記録用インク組成物の調製
顔料分散体、樹脂エマルジョン、プロピレングリコール、一般式（１）で表される溶剤、ポリシロキサン化合物（日信化学工業（株）製  シルフェイスＳＡＧ５０３Ａ  ）、水（イオン交換水  表１中、水と表記）を用いて下記表１のように実施例及び比較例のインク組成物を調整した。なお、表中の「顔料分散剤」及び「樹脂エマルジョン」の数値は、固形分としての量を表す。又、単位は、インク組成物１００質量部中における質量部である。
【０１２３】
＜油性インクジェット記録用インク組成物の調整＞
【０１２４】
１．一般式（１）で表される溶剤の精製
（１）３種の市販のジエチレングリコールジエチルエーテル
ジエチレングリコールジエチルエーテル１（一般式（１）で表される溶剤に由来する不純物の含有量：０．８質量％、以後、ＤＥＧＤＥＥ−Ｅと表記）
ジエチレングリコールジエチルエーテル２（一般式（１）で表される溶剤に由来する不純物の含有量：０．６質量％、以後、ＤＥＧＤＥＥ−Ｆと表記）
ジエチレングリコールジエチルエーテル３（一般式（１）で表される溶剤に由来する不純物の含有量：０．６質量％、以後、ＤＥＧＤＥＥ−Ｇと表記）
【０１２５】
（２）市販のジエチレングリコールジエチルエーテルを上記のＴＥＧＭＢＥと同様に精製したジエチレングリコールジエチルエーテル
ジエチレングリコールジエチルエーテル４（以後、ＤＥＧＤＥＥ−Ａと表記）
ジエチレングリコールジエチルエーテル５（以後、ＤＥＧＤＥＥ−Ｂと表記）
ジエチレングリコールジエチルエーテル６（以後、ＤＥＧＤＥＥ−Ｃと表記）
ジエチレングリコールジエチルエーテル７（以後、ＤＥＧＤＥＥ−Ｄと表記）
を得た。
【０１２６】
ＤＥＧＤＥＥ−Ａの溶剤組成分析を行ったところ、一般式（１）で表される溶剤に由来する不純物は検出されなかった（一般式（１）で表される溶剤に由来する不純物は溶剤全量中０．１質量％未満）。
【０１２７】
尚、ＤＥＧＤＥＥ−Ｂの溶剤組成分析を行ったところ、一般式（１）で表される溶剤に由来する不純物として、ジエチレングリコールメチルエチルエーテル（沸点１７６℃）が０．２質量％、ジエチレングリコールモノエチルエーテル（沸点２０２℃）が０．２質量％含有されていることが確認された（一般式（１）で表される溶剤に由来する不純物は、一般式（１）で表される溶剤全量中０．４質量％）。
【０１２８】
尚、ＤＥＧＤＥＥ−Ｃの溶剤組成分析行ったところ、一般式（１）で表される溶剤に由来する不純物として、エチレングリコールモノエチルエーテル（沸点１３５℃）が０．１質量％、エトキシエタノール（沸点１３５℃）が０．１質量％含有されていることが確認された（一般式（１）で表される溶剤に由来する不純物は、一般式（１）で表される溶剤全量中０．２質量％）。
【０１２９】
尚、ＤＥＧＤＥＥ−Ｄの溶剤組成分析を行ったところ、一般式（１）で表される溶剤に由来する不純物として、テトラエチレングリコールジメチルエーテル（沸点２７５℃）が０．２質量％、トリエチレングリコール（沸点２８５℃）が０．２質量％含有されていることが確認された（一般式（１）で表される溶剤に由来する不純物は、一般式（１）で表される溶剤全量中０．４質量％）。
【０１３０】
尚、ＤＥＧＤＥＥ−Ｅの溶剤組成分析を行ったところ、一般式（１）で表される溶剤に由来する不純物として、ジエチレングリコールモノエチルエーテル（沸点２０２℃）が０．３質量％、エチレングリコールジエチルエーテル（沸点１２１℃）が０．３質量％、エタノール（沸点７８℃）が０．１質量％、エトキシエタノール（沸点１３５℃）が０．１質量％含有されていることが確認された（一般式（１）で表される溶剤に由来する不純物は、一般式（１）で表される溶剤全量中０．８質量％）。
【０１３１】
尚、ＤＥＧＤＥＥ−Ｆの溶剤組成分析を行ったところ、不純物として、エチレングリコールモノエチルエーテル（沸点１３５℃）が０．３質量％、エトキシエタノール（沸点１３５℃）が０．３質量％、含有されていることが確認された（一般式（１）で表される溶剤に由来する不純物は、一般式（１）で表される溶剤全量中０．６質量％）。
【０１３２】
尚、ＤＥＧＤＥＥ−Ｇの溶剤組成分析を行ったところ、不純物として、トリエチレングリコール（沸点２８５℃）が０．６質量％含有されていることが確認された（一般式（１）で表される溶剤に由来する不純物は、一般式（１）で表される溶剤全量中０．６質量％）。
【０１３３】
市販のジエチレングリコールメチルエチルエーテル（不純物の含有量：１．０質量％、以後、ＤＥＧＭＥＥ−Ｃと表記）
市販のジエチレングリコールメチルエチルエーテルに上記のＴＥＧＭＢＥと同様に精製し、精製したジエチレングリコールメチルエチルエーテル（以後、ＤＥＧＭＥＥ−Ａと表記）、
市販のジエチレングリコールメチルエチルエーテルに上記のＴＥＧＭＢＥと同様に精製し、精製したジエチレングリコールメチルエチルエーテル（以後、ＤＥＧＭＥＥ−Ｂと表記）
【０１３４】
尚、ＤＥＧＭＥＥ−Ａの溶剤組成分析を行ったところ、一般式（１）で表される溶剤に由来する不純物は検出されなかった（一般式（１）で表される溶剤に由来する不純物は溶剤全量中０．１質量％未満）。
【０１３５】
尚、ＤＥＧＭＥＥ−Ｂの溶剤組成分析を行ったところ、一般式（１）で表される溶剤に由来する不純物として、ジエチレングリコールジメチルエーテル（沸点１６２℃）が０．１質量％、ジエチレングリコールモノエチルエーテル（沸点２０２℃）が０．２質量％、ジエチレングリコールモノメチルエーテル（沸点１９４℃）が０．１質量％含有されていることが確認された（一般式（１）で表される溶剤に由来する不純物は溶剤全量中０．４質量％）。
【０１３６】
尚、ＤＥＧＭＥＥ−Ｃの溶剤組成分析を行ったところ、一般式（１）で表される溶剤に由来する不純物として、トリエチレングリコール（沸点２８５℃）が０．２質量％、エチレングリコールモノエチルエーテル（沸点１３５℃）が０．２質量％、エチレングリコールジメチルエーテル（沸点９８℃）が０．２質量％、エチレングリコールモノメチルエーテル（沸点１２４℃）が０．２質量％、エトキシエタノール（沸点１３５℃）が０．１質量％、エタノール（沸点７８℃）が０．１質量％含有されていることが確認された（一般式（１）で表される溶剤に由来する不純物は溶剤全量中１．０質量％）。
【０１３７】
２．樹脂の調整
（１）アクリル樹脂１
１００℃に保たれたＤＥＧＤＥＥ−Ａ３００ｇ中に、メタクリル酸メチル２００ｇとｔ−ブチルパーオキシ−２−エチルヘキサノエート６．３ｇとの混合物を１．５時間かけて滴下した。滴下終了後、１００℃で２時間反応させた後冷却して、無色透明のメタクリル酸メチルの重合体溶液（固形分３９．５％）を得た。得られた重合体（表中、アクリル樹脂１と表記）のＴｇは１０５℃であった。ＧＰＣ測定を行ったところ、質量平均分子量は１８０００であった。
【０１３８】
（２）アクリル樹脂２
メタクリル酸メチル１８０ｇとメタクリル酸ｎ−ブチル２０ｇとｔ−ブチルパーオキシ−２−エチルヘキサノエート３．６ｇとの混合物を使用し、アクリル樹脂１と同様の合成方法により、無色透明のメタクリル酸メチルとメタクリル酸ｎ−ブチルとの共重合体溶液（固形分３９．８％）を得た。得られた重合体（表中、アクリル樹脂２と表記）のＴｇは９４℃、質量平均分子量は３００００であった。
【０１３９】
（３）塩化ビニル−酢酸ビニル樹脂
塩化ビニル−酢酸ビニル樹脂として、商品名ソルバインＣＬＬ（質量平均分子量１８０００、日信化学工業株式会社製）を用いた（表中、塩酢ビ樹脂と表記）。
【０１４０】
３．油性インクジェット記録用インク組成物の調製
樹脂（アクリル樹脂１、２、塩化ビニル−酢酸ビニル樹脂）、Ｂｋ顔料（カーボンブラック（ＭＡ−８、三菱化学（株）製、表２、表３中Ｂｋ顔料と表記）、Ｃ顔料（Ｐ．Ｂ．１５：４）（シアニンブルー、大日精化工業（株）製、表２、表３中Ｃ顔料と表記）、Ｍ顔料（Ｐ．Ｙ．１５５）（ＦＡＳＴＧＥＮ  ＳＵＰＥＲ  ＭＡＧＥＮＴＡ  ＲＧ，ＤＩＣ（株）製、表２、表３中Ｍ顔料と表記））、上記一般式（１）で表される溶剤、アミド系溶剤（エクアミドＭ１００（出光興産（株）製、表２、表３中ＥＭ１００と表記）、ラクトン系溶剤（γ−ブチロラクトン、表２、表３中、ＧＢＬＯと表記）、添加剤Ａ（フローレンＤ−９０（共栄社化学（株）製ノニオン系界面活性剤））、添加剤Ｂ（ＢＹＫ−３３３（ビックケミー社製ポリシロキサン系界面活性剤））を用いて下記表２、表３のように実施例及び比較例のインク組成物を調整した。なお、表中の顔料（Ｂｋ顔料、Ｃ顔料、Ｍ顔料）及び樹脂（アクリル樹脂１、アクリル樹脂２、塩酢ビ樹脂）の数値は、固形分としての量を表す。又、単位は、インク組成物１００質量部中における質量部である。
【０１４１】
＜評価＞
上記の実施例及び比較例のインク組成物について各評価を行った。評価基準において、評価Ａ、及びＢは、従来のものより優れているか実用上問題のない範囲であり、評価Ｃは従来のものと比べて優位性が見られないか実用上問題があるものである。
【０１４２】
（１）臭気試験
実施例及び比較例のインク組成物について、臭気試験を行った。具体的には、インク組成物をプリンターとしてインクジェットプリンター（商品名  ＶｅｒｓａＡｒｔ  ＲＥ−６４０、ローランドＤＧ（株）製）を使用）を用いたインクジェット方式にて記録媒体（ポリ塩化ビニルフィルム（ＩＭＡＧｉｎ  ＪＴ５８２９Ｒ：ＭＡＣｔａｃ社製））にて印刷した直後の印刷物について、被験者５人に臭いを嗅いでもらい、下記基準によって官能評価した。過半数の評価がＡの場合は評価Ａとし、同様に評価Ｂ、評価Ｃとした（表中、「臭気」と表記）。
評価Ａ  ：不快な臭気がしない。
評価Ｂ  ：わずかに臭気がある。
評価Ｃ  ：不快な臭気がある。
【０１４３】
（２）プリンター部材適性試験１（ヘッド用接着剤）
インクジェットヘッドの部材に使用されるエポキシ接着剤（２液硬化型エポキシ接着剤「１５００」、セメダイン（株）製）を６０℃１日乾燥させた硬化物、０．２ｇを、実施例及び比較例のインク組成物に浸漬して、６０℃で１週間放置して、浸漬試験を行い、硬化物の重量変化を測定した（表中、「部材適性１」と表記）。
評価Ａ  ：重量変化率が２．５％未満。
評価Ｂ  ：重量変化率が２．５％以上５％未満。
評価Ｃ  ：重量変化率が５％以上。
【０１４４】
（３）プリンター部材適性試験２（ヘッドキャップ用吸収体）
インクジェットヘッドのヘッドキャップ部材に使用されるインク吸収体ＰＶＡスポンジ（「ベルイーター（Ａ）」、冨士ケミカル（株）製）１ｃｍ×２ｃｍ×１ｍｍを７日間、実施例及び比較例のインク組成物に浸漬して、乾燥後、吸収体の変形、劣化を確認した（表中、「部材適性２」と表記）。
評価Ａ  ：体積変化率が１０％未満で、材質の劣化がない。
評価Ｂ  ：体積変化率が１０％以上１５％未満で材質の劣化がない。
評価Ｃ  ：体積変化率が１５％以上若しくは、材質が劣化している。
【０１４５】
（４）吐出安定性試験
上記プリンターにより、実施例及び比較例のインク組成物を用いて、双方向の高速印刷モード（３６０ｘ３６０ｄｐｉ）にて細線を上記記録媒体に印刷し、目視で確認して評価した（表中、「吐出安定性」と表記）。
評価Ａ  ：細線が正しく再現できている。
評価Ｂ  ：わずかに曲がりがみられる。
評価Ｃ  ：着弾位置がずれ、曲がりがみられる。
【０１４６】
（５）間欠吐出性試験
上記プリンターに実施例及び比較例のインク組成物を充填して、長期間に亘り、常温下で、上記記録媒体に断続的な印刷を実施し、ドット抜け、飛行曲がり及びインクの飛び散りの有無を観察し、発生回数を計数し評価した（表中、「間欠吐出性」と表記）。
評価Ａ  ：２４時間の試験期間内で、ドット抜け、飛行曲がり又はインクの飛び散りの発生が１０回未満であった。
評価Ｂ  ：２４時間の試験期間内で、ドット抜け、飛行曲がり又はインクの飛び散りの発生が１０回以上２０回未満であった。
評価Ｃ  ：２４時間の試験期間内で、ドット抜け、飛行曲がり又はインクの飛び散りの発生が２０回以上であった。
【０１４７】
（６）クリーニング回復性試験
メンテナンス性の１つの評価として、ヘッドでのノズル詰まりが発生した際に、プリンターのクリーニング動作によりノズル詰まりの解消が行えるかを評価した。
具体的には、クリーニングシステムを備えた上記プリンターを用いて、実施例及び比較例のインク組成物を充填して１．８０ｍ２印刷後、室温２５℃にて１週間放置し、その後評価を行った（表中、「クリーニング回復性」と表記）。
評価Ａ  ：ノーマルクリーニング１回でノズル詰まりを解消する。
評価Ｂ  ：ノーマルクリーニング２〜３回でノズル詰まりを解消する。
評価Ｃ  ：ノーマルクリーニング３回でもノズル詰まりを解消しない。
【０１４８】
（７）耐ブロッキング性試験
上記プリンターに、油性インクジェット記録用インク組成物の実施例及び比較例のインク組成物を充填して、上記記録媒体に高品質印刷モードでベタ部の印刷を行い、印刷物を巻き取り後２４時間放置し、その後広げて、フィルムの印刷物表面と重なっていた背面への裏移り及び印刷物表面を評価した（表中、「耐ブロッキング性」と表記）。
評価Ａ  ：巻き取り後に背面への裏移りは見られない。
評価Ｂ  ：巻き取り後に背面への裏移りは生じるが、印刷物表面への影響は少なく遜色ない。
評価Ｃ  ：巻き取り後に背面への裏移りがみられ、印刷物表面が荒れている。
【０１４９】
（８）乾燥性試験
上記プリンターにより、実施例及び比較例のインク組成物を用いて、高品質印刷モード（１４４０ｘ７２０ｄｐｉ）でベタ部の印刷を行い、４０℃で乾燥するまでの時間を計測した（表中、「乾燥性」と表記）。
評価Ａ  ：５分未満で乾燥する。
評価Ｂ  ：５分以上７分未満で乾燥する。
評価Ｃ  ：７以上で乾燥する。
【０１５０】
【表１】
0006010714.tif 000002
【０１５１】
【表２】
0006010714.tif 000003
【０１５２】
【表３】
0006010714.tif 000004
【０１５３】
表１〜３から、本発明のインクジェット記録用インク組成物は、臭気性試験、プリンター部材適性試験、吐出安定性試験、間欠吐出性試験、クリーニング回復性試験、耐ブロッキング性試験、乾燥性試験いずれにおいても優れており、近年のインクジェット記録方式に求められる上記の要求を同時に満たすことのできるインク組成物であることが分かる。
【要約】
【課題】近年のインクジェット記録方式に求められるインクジェットインクの特性、とりわけ、インクジェットインクの臭気の軽減、インクジェットヘッド及びインクジェット記録装置の部材適性が良好でメンテナンス性に優れ、インクジェットインクの吐出安定性や間欠吐出性、印刷物の耐ブロッキング性や乾燥性等の要求を同時に満たすことができるインクジェット記録用インク組成物を提供する。
【解決手段】インクジェット記録用インク組成物であって、
少なくとも、色材と、樹脂と、一般式（１）で表される溶剤と、を含有し、
溶剤に由来する不純物の含有量が溶剤全量中０．５質量％未満のインク組成物。
Ｒ１−（ＯＲ２）ｎ−Ｏ−Ｒ３            （１）
ｎ：１以上４以下の整数、
Ｒ１：炭素数１以上８以下の分岐してもよいアルキル基
Ｒ２：炭素数１以上４以下の分岐してもよいアルキレン基
Ｒ３：水素又は炭素数１以上４以下の分岐してもよいアルキル基
【選択図】なし